(57)【特許請求の範囲】
【請求項１】
少なくとも１つの［１，３，２］−ジオキサシリナン環構造を含むポリオレフィンを、加水分解及び縮合触媒として使用されスズを含まない少なくとも一つの有機カルボン酸の存在下に水分に曝露し、それによってシラン架橋ポリオレフィンを生成する、シラン架橋ポリオレフィンの製造プロセスであって、ポリオレフィンが少なくとも１つの［１，３，２］−ジオキサシリナン環構造を含み、オレフィン系不飽和［１，３，２］−ジオキサシリナンをフリーラジカル開始剤の存在下にポリオレフィンにグラフト化する工程によって作成され、ここでオレフィン系不飽和［１，３，２］−ジオキサシリナンが一般式（Ｉ）：
【化２６】
0006740128.tif 000032
によって与えられ、式中、Ｒ１は１から６の炭素原子の直鎖アルキル基又は３から６の炭素原子の分岐鎖アルキル基又は水素であり；
Ｒ２は１から６の炭素原子の直鎖アルキル基又は３から６の炭素原子の分岐鎖アルキル基、又は５から８の炭素原子のシクロアルキル基であり；
Ｒ３の各々は水素であり；
Ｘ１は、
【化２７】
0006740128.tif 000033
【化２８】
0006740128.tif 000034
であり、式中、Ｒ１は１から６の炭素原子の直鎖アルキル基又は３から６の炭素原子の分岐鎖アルキル基又は水素であり、Ｒ２は１から６の炭素原子の直鎖アルキル基又は３から６の炭素原子の分岐鎖アルキル基、又は５から８の炭素原子のシクロアルキル基であり、Ｒ３の各々は水素であり；
フリーラジカル開始剤は、ベンゾイルパーオキサイド、ｔ−ブチルパーオキシ−２−エチルヘキサノエート、ｔ−ブチルパーオキシイソブチレート、ｔ−ブチルパーオキシマレエート、１，１−ビス（ｔ−ブチルパーオキシ）−３，３，５−トリメチルシクロヘキサン、ｔ−ブチルパーオキシイソプロピルカーボネート、ｔ−ブチルパーアセテート、ジ−ｔ−ブチルジパーオキシフタレート、ｔ−ブチルパーオキシベンゾエート、ジクミルパーオキサイド、１，３−ビス（ｔ−ブチル−パーオキシイソプロピル）ベンゼン、２，５−ジメチル−２，５−ジ（ｔ−ブチル−パーオキシ）ヘキサン、ジ−ｔ−ブチルパーオキサイド、２，５−ジメチル−２，５−ジ（ｔ−ブチル−パーオキシ）ヘキシン−３、２，５−ジメチル−２，５−ジ（ベンゾイルパーオキシ）ヘキサン、パラメンタンヒドロパーオキサイド、ジイソプロピルベンゼンヒドロパーオキサイド、クメンヒドロパーオキサイド及びｔ−ブチルヒドロパーオキサイドからなる群より選択され；
そして、有機カルボン酸は、８から１８の炭素原子を有する長鎖直鎖又は分岐鎖脂肪族カルボン酸、８から１８の炭素原子を有するヒドロキシ置換脂肪族カルボン酸、または一般式（ＩＩＩ）を有する有機カルボン酸であり：
【化２９】
0006740128.tif 000035
式中、Ｇはシクロアルキル、アリール、アラルキル、及びアレーニル、からなる群より選択され２８までの炭素原子を含む１価の炭化水素基、または２８までの炭素原子を含むアルキル、シクロアルキル、アリール、アラルキル、及びアレーニルからなる群より選択される基でありそこから２から４個の水素原子を除くことによって生じる多価の炭化水素基であり；そして下付文字ａ及びｂは独立して整数であり、ａは０、ｂは１から３である、プロセス。
【請求項２】
ポリオレフィンがポリエチレン、又はエチレンと３から２０の炭素原子のアルファオレフィンとのコポリマーである、請求項１のプロセス。
【請求項３】
ポリオレフィンが、エチレン、プロピレン、ブテン、ペンテン、ヘキセン、ヘプテン、オクテン、ノネン、及びデセンのホモポリマー、コポリマー、ターポリマー、及びテトラポリマーからなる群より選択される少なくとも１つの部材である、請求項１のプロセス。
【請求項４】
加水分解及び縮合触媒として使用されスズを含まない有機カルボン酸が、２，２−ジメチルヘキサン酸、２−エチル−２，５−ジメチルヘキサン酸、２，２−ジメチルオクタン酸、２−エチル−２，１１−ジメチルドデカン酸、ラウリン酸、カプリン酸、ミリスチン酸、パルミチン酸、ステアリン酸、１２−ヒドロキシステアリン酸、マロン酸、コハク酸、グルタル酸、アジピン酸、ピメリン酸、スベリン酸、アゼライン酸、セバシン酸、及びフタル酸からなる群より選択される、請求項１のプロセス。
【請求項５】
全グラフト反応混合物中における［１，３，２］−ジオキサシリナン環構造部分の量が、全グラフト反応混合物中におけるケイ素原子のモル数を基準として、約５モルパーセントを超える、請求項１のプロセス。
【請求項６】
ａ）実質的に水分不含の条件下に：
（ｉ）ポリオレフィン、
（ｉｉ）オレフィン系不飽和［１，３，２］−ジオキサシリナン、
（ｉｉｉ）フリーラジカル開始剤、
（ｉｖ）得られる少なくとも１つの［１，３，２］−ジオキサシリナン環構造を含む架橋性ポリオレフィンが水分に曝露された場合に、少なくとも１つの［１，３，２］−ジオキサシリナン環構造を含む架橋性ポリオレフィンの架橋反応を行うための、加水分解及び縮合触媒として使用される有機カルボン酸、及び
（ｖ）フリーラジカル開始剤を安定化させるための酸化防止剤を組み合わせ、
ｂ）ポリオレフィン（ｉ）の結晶融点を超える温度においてステップ（ａ）から得られた組み合わせを加熱して、シラン（ｉｉ）をポリオレフィン（ｉ）にグラフト化し；及び
ｃ）ステップ（ｂ）から得られた生成物を水分に曝露して少なくとも１つの［１，３，２］−ジオキサシリナン環構造を含むポリオレフィンの加水分解及び縮合を行い、それによってシラン架橋ポリオレフィンをもたらし、ここでオレフィン系不飽和［１，３，２］−ジオキサシリナン（ｉｉ）、フリーラジカル開始剤（ｉｉｉ）、有機カルボン酸（ｉｖ）、及び酸化防止剤（ｖ）が混合されて、ステップａ）でポリオレフィンと組み合わせるに先立って、グラフト性シラン組成物を形成することをさらに含む、請求項１のプロセス。
【請求項７】
グラフト性シラン組成物が、７０から９９．７９重量パーセントのオレフィン系不飽和［１，３，２］−ジオキサシリナン（ｉｉ）、０．１から１０重量パーセントのフリーラジカル開始剤（ｉｉｉ）、０．１から１０重量パーセントの有機カルボン酸（ｉｖ）、及び０．０１から１０重量パーセントの酸化防止剤（ｖ）を含み、上記の重量パーセントが、オレフィン系不飽和［１，３，２］−ジオキサシリナン（ｉｉ）、フリーラジカル開始剤（ｉｉｉ）、有機カルボン酸（ｉｖ）、及び酸化防止剤（ｖ）の合計重量を基準とする、請求項６のプロセス。
【請求項８】
有機カルボン酸（ｉｖ）が、２，２−ジメチルヘキサン酸、２−エチル−２，５−ジメチルヘキサン酸、２，２−ジメチルオクタン酸、及び２−エチル−２，１１−ジメチルドデカン酸からなる群より選択される、請求項７のプロセス。
【請求項９】
一般式（Ｉ）を有するオレフィン系不飽和［１，３，２］−ジオキサシリナン（ｉｉ）：
【化３４】
0006740128.tif 000036
式中、Ｘ１は
【化３５】
0006740128.tif 000037
【化３６】
0006740128.tif 000038
であり、Ｒ１は１から６の炭素原子の直鎖アルキル基又は３から６の炭素原子の分岐鎖アルキル基又は水素であり；
Ｒ２は１から６の炭素原子の直鎖アルキル基又は３から６の炭素原子の分岐鎖アルキル基、又は５から８の炭素原子のシクロアルキル基であり；
Ｒ３の各々は水素である、
ベンゾイルパーオキサイド、ｔ−ブチルパーオキシ−２−エチルヘキサノエート、ｔ−ブチルパーオキシイソブチレート、ｔ−ブチルパーオキシマレエート、１，１−ビス（ｔ−ブチルパーオキシ）−３，３，５−トリメチルシクロヘキサン、ｔ−ブチルパーオキシイソプロピルカーボネート、ｔ−ブチルパーアセテート、ジ−ｔ−ブチルジパーオキシフタレート、ｔ−ブチルパーオキシベンゾエート、ジクミルパーオキサイド、１，３−ビス（ｔ−ブチル−パーオキシイソプロピル）ベンゼン、２，５−ジメチル−２，５−ジ（ｔ−ブチル−パーオキシ）ヘキサン、ジ−ｔ−ブチルパーオキサイド、２，５−ジメチル−２，５−ジ（ｔ−ブチル−パーオキシ）ヘキシン−３、２，５−ジメチル−２，５−ジ（ベンゾイルパーオキシ）ヘキサン、パラメンタンヒドロパーオキサイド、ジイソプロピルベンゼンヒドロパーオキサイド、クメンヒドロパーオキサイド及びｔ−ブチルヒドロパーオキサイドからなる群より選択されるフリーラジカル開始剤（ｉｉｉ）；
８から１８の炭素原子を有する長鎖直鎖又は分岐鎖脂肪族カルボン酸、８から１８の炭素原子を有するヒドロキシ置換脂肪族カルボン酸、または一般式（ＩＩＩ）を有する有機カルボン酸であり：
【化３７】
0006740128.tif 000039
式中、Ｇはシクロアルキル、アリール、アラルキル、及びアレーニル、からなる群より選択され２８までの炭素原子を含む１価の炭化水素基、または２８までの炭素原子を含むアルキル、シクロアルキル、アリール、アラルキル、及びアレーニルからなる群より選択される基から２から４個の水素原子を除くことによって生じる多価の炭化水素基であり；そして下付文字ａ及びｂは独立して整数であり、ａは０、ｂは１から３である、有機カルボン酸；並びに
酸化防止剤（ｖ）を含む、グラフト性シラン組成物。
【請求項１０】
酸化防止剤が、置換フェノール及び置換ポリフェノール、フェニレンジアミン誘導体、アスコルビン酸、トコフェロール、トコトリエノール、レスベラトロール、フラボノイド、カロテノイド、ヒドロキシアミノ化合物、及びこれらの組み合わせからなる群より選択される、請求項９のグラフト性シラン組成物。
【請求項１１】
少なくとも１つのオレフィン系不飽和［１，３，２］−ジオキサシリナン（ｉｉ）が、２−メチル−３−（５−メチル−２−ビニル−［１，３，２］ジオキサシリナン−２−イルオキシ）−プロパン−１−オルからなる群より選択され；少なくとも１つのフリーラジカル開始剤が、１，１−ビス（ｔ−ブチルパーオキシ）−３，３，５−トリメチルシクロヘキサン、ジクミルパーオキサイド及びジ−ｔ−ブチルパーオキサイドからなる群より選択され；少なくとも１つの有機カルボン酸（ｉｖ）が、ラウリン酸、カプリン酸、ミリスチン酸、パルミチン酸、ステアリン酸、１２−ヒドロキシステアリン酸、マロン酸、コハク酸、グルタル酸、アジピン酸、ピメリン酸、スベリン酸、アゼライン酸、セバシン酸、フタル酸、２，２−ジメチルヘキサン酸、２−エチル−２，５−ジメチルヘキサン酸、２，２−ジメチルオクタン酸、及び２−エチル−２，１１−ジメチルドデカン酸からなる群より選択され；そして少なくとも１つの酸化防止剤（ｖ）が、置換フェノール及び置換ポリフェノールからなる群より選択される、請求項９のグラフト性シラン組成物。
【請求項１２】
一般式（Ｉ）を有するオレフィン系不飽和［１，３，２］−ジオキサシリナンから誘導された少なくとも１つの［１，３，２］−ジオキサシリナン環構造を含むポリオレフィン：
【化３８】
0006740128.tif 000040
式中、Ｒ１は１から６の炭素原子の直鎖アルキル基又は３から６の炭素原子の分岐鎖アルキル基又は水素であり；
Ｒ２は１から６の炭素原子の直鎖アルキル基又は３から６の炭素原子の分岐鎖アルキル基、又は５から８の炭素原子のシクロアルキル基であり；
Ｒ３の各々は水素であり；
Ｘ１は、
【化３９】
0006740128.tif 000041
【化４０】
0006740128.tif 000042
であり、式中、Ｒ１は１から６の炭素原子の直鎖アルキル基又は３から６の炭素原子の分岐鎖アルキル基又は水素であり、Ｒ２は１から６の炭素原子の直鎖アルキル基又は３から６の炭素原子の分岐鎖アルキル基、又は５から８の炭素原子のシクロアルキル基であり、Ｒ３の各々は水素である、並びに８から１８の炭素原子を有する長鎖直鎖又は分岐鎖脂肪族カルボン酸、８から１８の炭素原子を有するヒドロキシ置換脂肪族カルボン酸、または一般式（ＩＩＩ）を有する有機カルボン酸であり：
【化４１】
0006740128.tif 000043
式中、Ｇはシクロアルキル、アリール、アラルキル、及びアレーニル、からなる群より選択され２８までの炭素原子を含む１価の炭化水素基、または２８までの炭素原子を含むアルキル、シクロアルキル、アリール、アラルキル、及びアレーニルからなる群より選択される基から２から４個の水素原子を除くことによって生じる多価の炭化水素基であり；そして下付文字ａ及びｂは独立して整数であり、ａは０、ｂは１から３である、少なくとも一つの有機カルボン酸、を含むシラン架橋性ポリオレフィン組成物。
【請求項１３】
少なくとも１つのオレフィン系不飽和［１，３，２］−ジオキサシリナンが、２−メチル−３−（５−メチル−２−ビニル−［１，３，２］ジオキサシリナン−２−イルオキシ）−プロパン−１−オル、及び２，５−ジメチル−２−ビニル−［１，３，２］−ジオキサシリナンからなる群より選択され；そして少なくとも１つの有機カルボン酸が、２，２−ジメチルヘキサン酸、２−エチル−２，５−ジメチルヘキサン酸、２，２−ジメチルオクタン酸、及び２−エチル−２，１１−ジメチルドデカン酸からなる群より選択される、請求項１２のシラン架橋性ポリオレフィン組成物。
【発明の詳細な説明】
【技術分野】
【０００１】
この出願は、２０１３年１２月１３日に出願された米国特許仮出願第６１／９１５６３８号の優先権を主張し、その全内容はここでの参照によって全体を本明細書に取り入れるものとする。
架橋ポリオレフィンは工業的用途、特にパイプ、発泡体、ワイヤーやケーブルの絶縁体の製造、家庭用水道管路、海底油田及び天然ガス配管、並びに化学物質、スラリー、汚水などの搬送のために、幅広く使用されている。
【背景技術】
【０００２】
シランは、シラン架橋ポリオレフィン製造用の架橋剤として一般的に用いられている。このシランは典型的には過酸化物と共に使用され、過酸化物はポリエチレンに対するシランのグラフト化を行うために用いられる。シランを含むこのポリオレフィンは次いで、水分とスズ系触媒の存在下に架橋される。多くの場合、シラン、過酸化物、酸化防止剤、及び触媒が混合されてシラン組成物が形成され、ポリオレフィンへの添加に先立って貯蔵される。このシラン、過酸化物、酸化防止剤、及び触媒の組成物は後に、ポリオレフィンに対するシランのグラフト化に影響を及ぼす条件下で、ポリオレフィンに対して添加される。シラン、過酸化物、酸化防止剤、及び触媒は使用前に貯蔵されることから、貯蔵安定性のシラングラフト型組成物を得ることが望ましい。
【０００３】
ポリオレフィンのシラン架橋は、架橋されたポリオレフィンのさまざまな機械的特性における多くの改良を導きうる。しかし得られた架橋ポリオレフィンは依然としてスズの存在を含んでおり、硬化に際しては、有害な及び／又は揮発性の有機化合物、例えばメタノールを生成する。アルコキシシリル基が高沸点のモノアルコールから誘導されているようなシラン架橋剤を用いたとすると、硬化時間は多くの場合に長すぎて最終用途で適用するには実用的でなく、従って商業的に実行可能でない。スズ化合物の存在に関する近年の環境的な懸念と、硬化時の有害な大気汚染物質及び揮発性の有機化合物を低減させる必要性のゆえに、架橋ポリオレフィンに得られる機械的特性について妥協することなく、さらに在来の設備を利用しながら、ポリオレフィンをスズの不存在下に、しかも硬化時に生成される有害な揮発性有機化合物の量を低減させながら架橋させるための方途を提供することが望ましい。また、シラングラフト型組成物が貯蔵安定性であることも望ましい。
【発明の概要】
【０００４】
本発明によれば、ここにおいて予期せず見出されたことには、少なくとも１つの［１，３，２］−ジオキサシリナン環構造を含むシラン架橋剤と、スズ不含有の加水分解及び縮合触媒、特に有機カルボン酸の使用により、スズ化合物の不存在下でも機械的特性の良好な架橋ポリオレフィンを、有害又は揮発性の有機化合物を生ずることなしに生成可能である。
【０００５】
本明細書において提供されるものは、シラン架橋ポリオレフィンの製造プロセスであって、これは少なくとも１つの［１，３，２］−ジオキサシリナン環構造を含むポリオレフィンを、加水分解及び縮合触媒として使用されスズを含まない有機カルボン酸の存在下に水分に暴露してシラン架橋ポリオレフィンを生成することを含み、ここで少なくとも１つの［１，３，２］−ジオキサシリナン環構造を含むポリオレフィンは、オレフィン系不飽和［１，３，２］−ジオキサシリナンをフリーラジカル開始剤の存在下にポリオレフィンにグラフトさせる処理によって作成され、オレフィン系不飽和［１，３，２］−ジオキサシリナンは式（Ｉ）：
【化１】
0006740128.tif 000002
によって与えられ、式中Ｒ１は１から６の炭素原子の直鎖又は分岐鎖アルキル基又は水素であり；
Ｒ２は１から６の炭素原子の直鎖又は分岐鎖アルキル基、５から８の炭素原子のシクロアルキル基又は水素であり；
Ｒ３の各々は独立して１から６の炭素原子の直鎖又は分岐鎖アルキル基又は水素であり；
Ｘ１はメチル、−ＯＲ６であり、ここでＲ６は１から８の炭素原子のアルキル基、
【化２】
0006740128.tif 000003
【化３】
0006740128.tif 000004
であり、式中Ｒ１は１から６の炭素原子の直鎖又は分岐鎖アルキル基又は水素であり、Ｒ２は１から６の炭素原子の直鎖又は分岐鎖アルキル基、５から８の炭素原子のシクロアルキル基又は水素であり、及びＲ３の各々は独立して１から６の炭素原子の直鎖又は分岐鎖アルキル基又は水素であり、そして有機カルボン酸は一般式（ＩＩＩ）を有する少なくとも１つの有機カルボン酸であり：
【化４】
0006740128.tif 000005
式中Ｇはアルキル、シクロアルキル、アルケニル、シクロアルケニル、アリール、アラルキル、及びアレーニルからなる群より選択され２８までの炭素原子を含む１価又は多価の炭化水素であり；そして下付文字ａ及びｂは独立して整数であり、ａは０又は１、ｂは１から３である。
【０００６】
本発明はまた、本明細書において記載するように作成される少なくとも１つの［１，３，２］−ジオキサシリナン環構造を含むポリオレフィンと、そして加水分解及び縮合触媒として使用される少なくとも１つの有機カルボン酸とを含む、シラン架橋型ポリオレフィン組成物を包含する。本発明はまた、上述した架橋プロセスから得られる架橋されたポリオレフィン、およびそれから製造される製品をも含んでいる。
【０００７】
加えて、本発明のプロセスにおいて用いられるシランはポリオレフィンの架橋を達成するが、それをスズ化合物なしに行うという利点を有する。
【０００８】
本発明の種々の他の特徴、様相および利点は、以下の説明及び添付の請求の範囲を参照することでより明らかとなろう。
【発明を実施するための形態】
【０００９】
本発明によれば、シラン架橋ポリオレフィンを製造するためのプロセスが提供され、このプロセスは少なくとも１つの［１，３，２］−ジオキサシリナン環構造を含むポリオレフィンを有機カルボン酸加水分解及び縮合触媒の存在下に水分に暴露し、それによってシラン架橋ポリオレフィンを生成することを含んでいる。
【００１０】
本開示が関わる反応は、以下の反応（Ｉ）−（ＩＩＩ）を含むものと考えることができよう：
オレフィン系不飽和［１，３，２］−ジオキサシリナンの形成
【化５】
0006740128.tif 000006
グラフト化反応
【化６】
0006740128.tif 000007
架橋反応
【化７】
0006740128.tif 000008
【００１１】
本発明において予期せず見出されたことには、ポリオレフィン上へとグラフトされた［１，３，２］−ジオキサシリナン環構造の環状部分の存在によって、少なくとも１つの［１，３，２］−ジオキサシリナン環構造を含むポリオレフィンにおいて、有機カルボン酸存在下でシランが加水分解及び縮合してポリオレフィンの架橋がもたらされることに対する反応性は、ポリオレフィンの架橋を行うためにモノアルコールから誘導されたアルコキシシリル基、例えばトリメトキシシリルを含むポリオレフィンの場合よりも相対的に高い。１，３−ジオールと、オレフィン系不飽和部分及び３つのアルコキシ基を含むシラン（ヒドロキシ置換されたアルコキシ基のみを含むシランと対照して）との反応生成物中においては、オレフィン系不飽和［１，３，２］−ジオキサシリナンがより大きな割合で形成されるが、これは部分的には、オレフィン系不飽和［１，３，２］−ジオキサシリナンの調製に用いられるジオールの構造によってもたらされる。特に、ジオールが１，３−ジヒドロキシ置換アルカンであると、６つの原子を含む環構造の形成が促進され、その場合にシリル基は一般式（ＩＩ）によって与えられる。
【化８】
0006740128.tif 000009
式中、Ｒ１は１から６の炭素原子の直鎖又は分岐鎖アルキル基又は水素であり；
Ｒ２は１から６の炭素原子の直鎖又は分岐鎖アルキル基、又は５から８の炭素原子のシクロアルキル基であり；そして
Ｒ３の各々は独立して１から６の炭素原子の直鎖又は分岐鎖アルキル基又は水素である。 
好ましくは、１，３−ジオールは分岐アルカンから誘導され、そこにおいて分岐点は水酸基を有する２つの炭素原子を分けている炭素原子上にあり、また水酸基を有する炭素原子はそれに結合した２つの水素原子を有する。これは一般式（ＩＩ）によって表されるところでは、Ｒ３が水素であり、Ｒ１は１から６の炭素原子の直鎖又は分岐鎖アルキル基又は水素であり、Ｒ２は１から６の炭素原子の直鎖又は分岐鎖アルキル基、又は５から８の炭素原子のシクロアルキル基である。
【００１２】
Ｒ２、或いはＲ１が１から６炭素のアルキル基である場合はＲ１とＲ２の組み合わせの立体バルク（嵩）によって、分岐は［１，３，２］−ジオキサシリナン環構造の形成を促進する。アルキレン基に分岐を含まない直鎖の類似体と対照的に、これらの嵩高な基の立体的効果により、［１，３，２］−ジオキサシリナン構造の形成が促進される。
【００１３】
水酸基を有する炭素原子の間にある炭素原子上に分岐点を有する構造の別の利点は、その点での分岐が、水（水分）との反応に対する［１，３，２］−ジオキサシリナン環構造の反応性を維持することである。加水分解に対する反応性は、少なくとも１つの［１，３，２］−ジオキサシリナン環構造を含むポリオレフィンの迅速な硬化をもたらす。分岐点が水酸基を有する炭素原子上にあったとすると、水酸基は立体障害を受けている第２炭素と結合し、加水分解速度を遅らせる。従って、硬化を行うためにはより長い硬化時間が必要になる。
【００１４】
Ｒ１の代表的で非限定的な例には、水素、メチル、エチル、プロピル、イソプロピル、ブチル、イソブチル、及びネオブチルが含まれる。好ましいＲ１は水素及びメチルである。Ｒ２の代表的で非限定的な例には、メチル、エチル、プロピル、イソプロピル、ブチル、イソブチル、ネオブチル、及びシクロヘキシルが含まれる。
【００１５】
また、本明細書において例証される有利な硬化性能は、ここに記載するようにオレフィン系不飽和アルコキシシランとジオールとの反応から形成され、非環式部分及び／又は架橋部分のみを含んでいるシランより多く形成される、環状部分である［１，３，２］−ジオキサシリナン環構造の量に起因するものと考えられる。１つの実施形態では、オレフィン系不飽和アルコキシシランと１，３−ジオールの反応生成物が、オレフィン系不飽和アルコキシシランと１，３−ジオールの反応生成物中のシリコーンの合計モル数を基準として、［１，３，２］−ジオキサシリナン環構造を５モルパーセントより多く、より好ましくは１０から１００モルパーセント、さらにより好ましくは４５から１００モルパーセント、そしてなおより好ましくは８０から１００モルパーセント含んでいることが望ましい。本明細書に記載するように、このオレフィン系不飽和［１，３，２］−ジオキサシリナンは続いてポリオレフィンにグラフトされて、少なくとも１つの［１，３，２］−ジオキサシリナンを含むポリオレフィンを形成し、次いでシラン架橋ポリオレフィンを形成するために使用される。
【００１６】
また本発明において予期せず見出されたことには、本発明で用いられるオレフィン系不飽和［１，３，２］−ジオキサシリナンの環状部分における置換の存在、及び置換の種類（分岐ジオールの使用によって定まる）は、非環式の類似体や、ケイ素、酸素、及び炭素原子を含むより小さな又は大きな環構造と対照して、本明細書で記載する少なくとも１つの［１，３，２］−ジオキサシリナン環構造を含むポリオレフィンの加水分解及び縮合速度の増大を導きやすい。
【００１７】
さらにまた、少なくとも１つの［１，３，２］−ジオキサシリナンを含むポリオレフィンを調製するためのグラフト化反応において使用される、オレフィン系不飽和［１，３，２］−ジオキサシリナンを含んだ、オレフィン系不飽和アルコキシシランと１，３−ジオールとの反応生成物の特定の重量は、改善されたモジュラス及びその他の機械的特性をもたらす。グラフト化反応において用いられる、オレフィン系不飽和アルコキシシランと１，３−ジオールの反応生成物の量が少なすぎると、ポリオレフィン組成物が有するグラフト化［１，３，２］−ジオキサシリナンは、シランの縮合によって形成される連続的なネットワークを形成するには不十分となり、架橋したネットワークを達成しない。グラフト化反応に用いられるオレフィン系不飽和アルコキシシランと１，３−ジオールの反応生成物の量が多すぎると、ポリオレフィン組成物が有する架橋点が多すぎて間隔が近くなりすぎ、脆弱なネットワークを生ずる結果になる。
【００１８】
なおまたさらに、加水分解及び縮合触媒として使用される有機カルボン酸は、ポリオレフィンにグラフトした［１，３，２］−ジオキサシリナン基の加水分解及び縮合を促進する。本発明に有用な有機カルボン酸は一般式（ＩＩＩ）：
【化９】
0006740128.tif 000010
を有し、式中Ｇはアルキル、シクロアルキル、アルケニル、シクロアルケニル、アリール、アラルキル、及びアレーニルからなる群より選択され２８までの炭素原子を含む１価又は多価の炭化水素であり；そして下付文字ａ及びｂは独立して整数であり、ａは０又は１、ｂは１から３である。
【００１９】
本明細書で使用するとき、アルキルは直鎖及び分岐鎖アルキル基を含み；アルケニルは１又はより多くの炭素−炭素二重結合を含むいかなる直鎖又は分岐鎖アルケニル基をも含み、置換点は炭素−炭素二重結合又はその基の他の場所のいずれかであることができる。アルキルの具体例には、メチル、エチル、プロピル、イソブチルが含まれる。アルケニル（オレフィン系不飽和部分）の具体例には、ビニル、プロペニル、アリル、及びメタリルが含まれる。
【００２０】
本明細書で使用するとき、アリールは何らかの芳香族炭化水素から１つの水素原子が除かれたものを含み；アラルキルは前述したアルキル基のいずれかにおいて１又はより多くの水素原子が同数の同じ及び／又は異なるアリール（本明細書で定義するところの）置換基によって置換されたものを含み；そしてアレーニルは前述したアリール基のいずれかにおいて１又はより多くの水素原子が同数の同じ及び／又は異なるアルキル（本明細書で定義するところの）置換基によって置換されたものを含む。アリールの具体例にはフェニル及びナフタレニルが含まれる。アラルキルの具体例には、ベンジル及びフェネチルが含まれる。アレーニルの具体例には、トリル及びキシリルが含まれる。
【００２１】
本明細書で使用するとき、シクロアルキル及びシクロアルケニルは、環状構造を含む炭化水素を参照しており、これには２環式、３環式、及びより高次の環状構造、並びにアルキル及び／又はアルケニル基でさらに置換された前述の環状構造が含まれる。代表的な例にはノルボルニル、ノルボルネニル、エチルノルボルニル、エチルノルボルネニル、シクロペンチル、シクロヘキシル、エチルシクロヘキシル、シクロヘキセニル、エチルシクロヘキセニル、シクロヘキシルシクロヘキシル、及びシクロドデカトリエニルが含まれるが、これらに限定されるものではない。
【００２２】
「低級アルキル」という用語は、１から６炭素原子を有する炭素鎖を含むことを意図している。「低級アルケン」という用語は、２から６炭素原子を有する炭素鎖を含むことを意図している。
【００２３】
本明細書の１つの実施形態では、少なくとも１つの［１，３，２］−ジオキサシリナンを含むポリオレフィンは、任意選択でフリーラジカル開始剤の存在下において、オレフィン系不飽和［１，３，２］−ジオキサシリナンを無水条件下でポリオレフィンにグラフトさせるプロセスによって作成される。本明細書において無水条件は、水分の完全な欠如、或いはポリオレフィンの重量に基づいて約２００ｐｐｍより少ない水、より好ましくは約１００ｐｐｍより少ない水、さらにより好ましくは約１５ｐｐｍより少ない水といったレベルの、単なる大気中の水分の存在を含みうることが理解されよう。
【００２４】
１つの実施形態では、ポリオレフィンは、エチレン、プロピレン、ブテン、ペンテン、ヘキセン、ヘプテン、オクテン、ノネン、デセン、ジエン類、環状ジエン類、及び芳香族ジエン類のホモポリマー、コポリマー、ターポリマー、及びテトラポリマーからなる群より選択される少なくとも１つの部材である。
【００２５】
具体的には、グラフト化が行われ、その後架橋されるポリオレフィンはホモポリマー、例えばポリエチレン、ポリプロピレン、ポリブタジエン、ポリ塩化ビニル、ポリ塩化ビニリデン、その他であることができる。
【００２６】
別の実施形態によれば、ポリオレフィンは、（ｉ）１又はより多くの他のエチレン系不飽和モノマー、例えば３から１０炭素のアルファオレフィン、エチレン系不飽和カルボン酸、エチレン系不飽和カルボン酸エステル、及びエチレン系不飽和ジカルボン酸無水物と共重合したエチレン、（ｉｉ）オレフィン系ラバー、例えばエチレンプロピレン（ＥＰ）ラバー、エチレン−プロピレン−ジエンモノマー（ＥＰＤＭ）ラバー、及びスチレンブタジエンラバー（ＳＢＲ）、及び（ｉｉｉ）アイオノマー樹脂からなる群より選択される少なくとも１つのポリマーである。１又はより多くの他の、３から１０炭素のアルファオレフィンと共重合したエチレンには、低密度ポリエチレン、直鎖状低密度ポリエチレン（リニアポリエチレン）、及び超直鎖状低密度ポリエチレン（スーパーリニアポリエチレン）などがある。
【００２７】
共重合可能な不飽和カルボン酸及びその無水物には、アクリル酸、メタクリル酸、ブテン酸、マレイン酸、及び無水マレイン酸その他がある。
【００２８】
共重合可能なエチレン系不飽和カルボン酸エステルには、酢酸ビニル、アクリル酸ビニル、アクリル酸メチル、アクリル酸エチル、アクリル酸ブチル、及びメタクリル酸メチルなどがある。
【００２９】
具体的なコポリマーには、エチレン−プロピレン、エチレン−ブテン、エチレン−ヘキセン、エチレン−オクテン、エチレン−酢酸ビニル、エチレン−アクリル酸メチル、エチレン−アクリル酸エチル、エチレン−アクリル酸ブチル、及びスチレン−ブタジエンコポリマーが含まれる。
【００３０】
別の実施形態によれば、ポリオレフィンは２又はより多くのそうしたポリオレフィンのブレンドであることができる。従って例えば、ポリエチレンはそれと相溶性のある、例えばポリプロピレン、ポリブタジエン、ポリイソプレン、ポリクロロプレン、塩素化ポリエチレン、ポリ塩化ビニル、スチレン／ブタジエンコポリマー、酢酸ビニル／エチレンコポリマー、アクリロニトリル／ブタジエンコポリマー、及び塩化ビニル／酢酸ビニルコポリマーなどのどのようなポリマーとブレンドすることもできる。
【００３１】
別の実施形態によれば、ポリオレフィンは少なくとも１つのポリオレフィンエラストマー成分と、少なくとも１つの結晶成分とを含む、ポリマーブレンドであることができる。このブレンドのポリオレフィンエラストマー成分は、エチレンとアルファオレフィンのコポリマー、又はエチレン、アルファオレフィン、及びジエンのターポリマーであることができる。ブレンドがエチレンとアルファオレフィンのコポリマーである場合には、使用されるコポリマーは好ましくは、モノマーの合計重量を基準として、約３５から約９５重量パーセントのエチレンと、約５から約６５重量パーセントの少なくとも１つのアルファオレフィンコモノマーを含む。別の実施形態によれば、コポリマーはモノマーの合計重量を基準として、約２５から約６５重量パーセントの少なくとも１つのアルファオレフィンコモノマーを含む。このコモノマー含有量は、ＡＳＴＭ  Ｄ−２２３８の方法Ｂによる赤外分光法を用いて測定される。典型的には、実質的に直鎖状のエチレンポリマーは、エチレンと、例えばプロピレン、１−ブテン、１−ヘキセン、４−メチル−１−ペンテン、１−ヘプテン、１−オクテン、スチレン等のような３から２０の炭素原子の、別の実施形態によれば３から１０の炭素原子のアルファオレフィンとのコポリマーであり、さらに別の実施形態によれば、エチレンと１−オクテンのコポリマーである。
【００３２】
エチレン／アルファオレフィンコポリマーは、不均一に分岐していても、均一に分岐していてもよい。不均一に分岐したコポリマー、即ちポリエチレンは、フリーラジカル開始剤を用いて高温高圧で調製されたポリエチレンと、配位触媒を用いて高温及び比較的低圧で調製されたポリエチレンという、２つの大きな概念に分かれる。前者は一般に低密度ポリエチレン（ＬＤＰＥ）として知られており、ポリマー骨格からぶら下がる重合化モノマー単位の分岐鎖によって特徴付けられる。本発明の実施形態によれば、エラストマー成分は立方センチメートル当たり約０．８８５グラム未満の密度を有するＬＤＰＥである。
【００３３】
チーグラー触媒又はフィリップス触媒のような配位触媒を用いて調製されるエチレンポリマー及びコポリマーは、一般に直鎖状（リニア）ポリマーとして知られているが、これは骨格からぶら下がる重合化モノマー単位の分岐鎖を実質的に欠いているからである。高密度ポリエチレン（ＨＤＰＥ）は一般に、立方センチメートル当たり約０．９４１から約０．９６５グラム（ｇ／ｃｃ）の密度を有し、典型的にはエチレンのホモポリマーであり、エチレン及びアルファオレフィンの種々の直鎖状コポリマーと比較して、分岐鎖を殆ど含まない。ＨＤＰＥは周知であり、種々のグレードが商業的に入手可能である。
【００３４】
エチレンと、３から１２炭素の、好ましくは４から８炭素の、少なくとも１つのアルファオレフィンとの直鎖状コポリマーもまた周知であり、商業的に入手可能であり、本発明において有用である。当技術分野で周知のように、直鎖状エチレン／アルファオレフィンコポリマーの密度は、アルファオレフィンの鎖長と、そのモノマーのコポリマー中でのエチレンの量に対する量の、両者に対して関係があり、アルファオレフィンの鎖長が長くなりアルファオレフィンの存在量が増大すると、コポリマーの密度は低下する。
直鎖状低密度ポリエチレン（ＬＬＤＰＥ）は典型的には、エチレンと、３から１２の炭素原子の、又は４から８の炭素原子のアルファオレフィン、例えば１−ブテン、１−ヘキセン、１−オクテン等とのコポリマーであり、このコポリマーの密度をＬＤＰＥの密度より小さくするのに十分なアルファオレフィン含有量を有する。コポリマーがさらに多くのアルファオレフィンを含む場合には、密度は立方センチメートル当たり約０．９１グラムを下回り、そうしたコポリマーはウルトラ低密度ポリエチレン（ＵＬＤＰＥ）又は超低密度ポリエチレン（ＶＬＤＰＥ）として知られている。これらの直鎖状ポリマーの密度は一般に、立方センチメートル当たり約０．８７から約０．９１グラムの範囲にある。
【００３５】
ブレンド中で使用可能なポリオレフィン成分にはターポリマー、例えばエチレン／プロピレン／ジエンモノマー（ＥＰＤＭ）、テトラポリマーその他が含まれる。これらのエラストマーのジエンモノマー成分には、共役及び非共役ジエンの両者が含まれる。非共役ジエンの例には、脂肪族ジエン、例えば１，４−ペンタジエン、１，４−ヘキサジエン、１，５−ヘキサジエン、２−メチル−１，５−ヘキサジエン、１，６−ヘプタジエン、６−メチル−１，５−ヘプタジエン、１，７−オクタジエン、７−メチル−１，６−オクタジエン、１，１３−テトラデカジエン、１，１９−エイコサジエンその他；環状ジエン、例えば１，４−シクロヘキサジエン、ビシクロ［２．２．１］ヘプタ−２，５−ジエン、５−エチリデン−２−ノルボルネン、５−メチレン−２−ノルボルネン、５−ビニル−２−ノルボルネン、ビシクロ［２．２．２］オクタ−２，５−ジエン、４−ビニルシクロヘキサ−１−エン、ビシクロ［２．２．２］オクタ−２，６−ジエン、１，７，７−トリメチルビシクロ［２．２．１］ヘプタ−２，５−ジエン、ジシクロペンタジエン、メチルテトラヒドロインデン、５−アリルビシクロ［２．２．１］ヘプタ−２−エン、１，５−シクロオクタジエンその他；芳香族ジエン、例えば１，４−ジアリルベンゼン、４−アリル−１Ｈ−インデン；及びトリエン、例えば２，３−ジイソプロペニリジエン−５−ノルボルネン、２−エチリデン−３−イソプロピリデン−５−ノルボルネン、２−プロペニル−２，５−ノルボルナジエン、１，３，７−オクタトリエン、１，４，９−デカトリエンその他がある。別の実施形態によれば、非共役ジエンは５−エチリデン−２−ノルボルネンである。
【００３６】
共役ジエンの例には、ブタジエン、イソプレン、２，３−ジメチルブタジエン−１，３、１，２−ジメチルブタジエン−１，３、１，４−ジメチルブタジエン−１，３、１−エチルブタジエン−１，３、２−フェニルブタジエン−１，３、ヘキサジエン−１，３、４−メチルペンタジエン−１，３、１，３−ペンタジエン（ＣＨ３ＣＨ＝ＣＨ−ＣＨ＝ＣＨ２；一般にピペリレンと呼ばれる）、３−メチル−１，３−ペンタジエン、２，４−ジメチル−１，３−ペンタジエン、３−エチル−１，３−ペンタジエンなどが含まれる。別の実施形態によれば、共役ジエンは１，３−ペンタジエンである。
【００３７】
例示的なターポリマーには、エチレン／プロピレン／５−エチリデン−２−ノルボルネン、エチレン／／１−オクテン／５−エチリデン−２−ノルボルネン、エチレン／プロピレン／１，３−ペンタジエン、及びエチレン／１−オクテン／１，３−ペンタジエンが含まれる。例示的なテトラポリマーには、エチレン／プロピレン／混合ジエン、例えばエチレン／プロピレン／５−エチリデン−２−ノルボルネン／ピペリレンが含まれる。
【００３８】
ブレンドの結晶性ポリオレフィンポリマー成分は、少なくとも約４０％、好ましくは少なくとも約５０％、より好ましくは少なくとも約６０％の結晶化度パーセントを、好ましくは約１００℃を超える、より好ましくは約１２０℃を超える融点と組み合わせて有する。結晶化度パーセントは、ＤＳＣにより求められるポリマーサンプルの融解熱を、そのポリマーサンプルについての全融解熱で割ることによって求められる。好ましい結晶性ポリオレフィンには、高密度ポリエチレン（上述したような）、及びポリプロピレンが含まれる。高密度ホモポリマー（即ち１００％結晶）ポリエチレンの全融解熱は、グラム当たり約２９２ジュール（Ｊ／ｇ）であり、１００％結晶ポリプロピレンの全融解熱はグラム当たり約２０９ジュールである。
【００３９】
本発明のブレンドの結晶性ポリオレフィン成分がポリプロピレンである場合、それはホモポリマーであるか、或いはプロピレンと約２０モルパーセント迄のエチレン又は約１２迄の炭素原子を有する少なくとも１つのアルファオレフィンとの１又はより多くのコポリマーであることができる。コポリマーである場合、それはランダムでも、ブロックでも、グラフトでもよく、またイソタクチックでもシンジオタクチックでもよい。
【００４０】
ブレンドの組成は多岐にわたることが可能であるが、典型的には、ポリオレフィンエラストマー：結晶性ポリマーの重量比は、少なくとも約７０：３０である。別の実施形態によれば、ポリオレフィンエラストマー：結晶性ポリマーの重量比は、少なくとも約８０：２０である。さらに別の実施形態によれば、ポリオレフィンエラストマー：結晶性ポリマーの重量比は、少なくとも約８５：１５である。ポリオレフィンエラストマー：結晶性ポリマーの重量比は、典型的には約９９：１を超えない。
【００４１】
本明細書の１つの実施形態では、本発明のポリオレフィン成分は、いずれかのポリオレフィン及び／又は本明細書に記載のいずれかのポリマーの組み合わせであることができる。
【００４２】
本明細書に記載の、ポリオレフィンへのグラフト化プロセスに用いられるオレフィン系不飽和［１，３，２］−ジオキサシリナンは、環状部分を含み、一般式（Ｉ）：
【化１０】
0006740128.tif 000011
を有し、式中、Ｒ１は１から６の炭素原子の直鎖又は分岐鎖アルキル基又は水素であり；
Ｒ２は１から６の炭素原子の直鎖又は分岐鎖アルキル基、５から８の炭素原子のシクロアルキル基又は水素であり；
Ｒ３の各々は独立して１から６の炭素原子の直鎖又は分岐鎖アルキル基又は水素であり；
Ｘ１はメチル、−ＯＲ６であり、ここでＲ６は１から８の炭素原子のアルキル基、
【化１１】
0006740128.tif 000012
【化１２】
0006740128.tif 000013
であり、ここでＲ１は１から６の炭素原子の直鎖又は分岐鎖アルキル基又は水素であり、Ｒ２は１から６の炭素原子の直鎖又は分岐鎖アルキル基、５から８の炭素原子のシクロアルキル基又は水素であり、そしてＲ３の各々は独立して１から６の炭素原子の直鎖又は分岐鎖アルキル基又は水素である。
【００４３】
１つの実施形態では、Ｒ１及びＲ２の各々は独立して、水素、メチル、及びエチルからなる群より選択され、Ｒ３は水素である。
【００４４】
別の実施形態では、Ｘ１はメチル、メトキシ、エトキシ、又は
【化１３】
0006740128.tif 000014
基であり、ここでＲ１は水素、メチル、又はエチルであり、Ｒ２はメチル、エチル、プロピル、又はイソプロピルである。
【００４５】
さらに別の実施形態において、本明細書に記載の、ポリオレフィンへのグラフト化プロセスに用いられるオレフィン系不飽和［１，３，２］−ジオキサシリナンは、環状部分を含み、一般式（ＩＶ）：
【化１４】
0006740128.tif 000015
を有し、式中、Ｒ１は１から６の炭素原子の直鎖又は分岐鎖アルキル基又は水素であり；
Ｒ２は１から６の炭素原子の直鎖又は分岐鎖アルキル基、又は５から８の炭素原子のシクロアルキル基であり；
Ｘ１はメチル、−ＯＲ６であり、ここでＲ６は１から８の炭素原子のアルキル基、または
【化１５】
0006740128.tif 000016
であり、ここでＲ１は１から６の炭素原子の直鎖又は分岐鎖アルキル基又は水素であり、そしてＲ２は１から６の炭素原子の直鎖又は分岐鎖アルキル基、又は５から８の炭素原子のシクロアルキル基である。
【００４６】
ここで理解されるであろうが、上述のことに加えて、オレフィン系不飽和［１，３，２］−ジオキサシリナンは架橋部分を含んでいてもよく、そこにおいて２つの異なるオレフィン系不飽和［１，３，２］−ジオキサシリナンは架橋部分
【化１６】
0006740128.tif 000017
を介して一緒に結合され、ここでＲ１は１から６の炭素原子の直鎖又は分岐鎖アルキル基又は水素であり、Ｒ２は１から６の炭素原子の直鎖又は分岐鎖アルキル基、５から８の炭素原子のシクロアルキル基又は水素であり、そしてＲ３の各々は独立して１から６の炭素原子の直鎖又は分岐鎖アルキル基又は水素、好ましくは水素であり、そして空いている原子価はＸ１基の位置でケイ素原子に結合する。
【００４７】
さらに理解されることは、オレフィン系不飽和［１，３，２］−ジオキサシリナンは、少なくとも２つのアルコキシ基を有するオレフィン系不飽和シランと１，３−ジオールの反応生成物から得られる組成物の一部分であってもよいことであり、この組成物はまたアクリル類似体又は反応副生物を含んでいる。
【００４８】
オレフィン系不飽和［１，３，２］−ジオキサシリナンと、その形成反応の反応物質及び副生物を含み、ポリオレフィンと反応されるオレフィン系不飽和［１，３，２］−ジオキサシリナン組成物の量は、部分的には、反応条件と、そのポリオレフィンについて望ましい変性の程度に依存している。オレフィン系不飽和［１，３，２］−ジオキサシリナンの量は、ポリオレフィンの量を基準として、約０．１から約３０重量パーセントで変化してよい。別の実施形態によれば、オレフィン系不飽和［１，３，２］−ジオキサシリナン組成物の量は、ポリオレフィンの量を基準として、約０．５から約１０重量パーセントである。さらに別の実施形態によれば、オレフィン系不飽和［１，３，２］−ジオキサシリナンの量は、ポリオレフィンの量を基準として、約１．０から約２．５重量パーセントである。
【００４９】
１つの実施形態では、オレフィン系不飽和［１，３，２］−ジオキサシリナン組成物は、オレフィン系不飽和［１，３，２］−ジオキサシリナン組成物中に存在するケイ素原子のモル数を基準として、約５モルパーセントより多いオレフィン系不飽和［１，３，２］−ジオキサシリナンを含み、好ましくは約２５モルパーセント、より好ましくは約５０モルパーセントを超えるオレフィン系不飽和［１，３，２］−ジオキサシリナンを含み、そして最も好ましくは約９５モルパーセントを超えるオレフィン系不飽和［１，３，２］−ジオキサシリナンを含有する。組成物中のオレフィン系不飽和［１，３，２］−ジオキサシリナンのモルパーセントは、２９Ｓｉ  ＮＭＲ分光法によって求められる。
【００５０】
本発明において使用可能なフリーラジカル開始剤は、加熱によって分解し、フリーラジカルを生成する種類のものである。フリーラジカル開始剤は、有機過酸化物、有機過エステル、アゾ化合物、及びこれらの組み合わせであることができる。
【００５１】
本明細書の１つの実施形態では、有機過酸化物という用語は、ベンゾイルパーオキサイド、ジクロロベンゾイルパーオキサイド、ジプロピオニルパーオキサイド、ｔ−ブチルパーオキシイソブチレート又はラウロイルパーオキサイド、ジクミルパーオキサイド、２，５−ジメチル−２，５−ジ（ｔ−ブチル−パーオキシ）ヘキサン、２，５−ジメチル−２，５−ジ（ｔ−ブチル−パーオキシ）ヘキシン−３、ジ−ｔ−ブチルパーオキサイド、１，３−ビス（ｔ−ブチル−パーオキシイソプロピル）ベンゼン及びこれらの組み合わせを含むことを意図している。１つの実施形態では、有機過エステルは、ｔ−ブチルパーアセテート、ｔ−ブチルパーオキシ−２−エチルヘキサノエート、ｔ−ブチルパーオキシイソブチレート、ｔ−ブチルパーオキシベンゾエート、２，５−ジ（パーオキシベンゾエート）ヘキシル−３、ジ−ｔ−ブチルジパーオキシフタレート、２，５−ジメチル−２，５−ジ（ベンゾイルパーオキシ）ヘキサン、ｔ−ブチルパーオキシマレエート、ｔ−ブチルパーオキシイソプロピルカーボネートなどの化合物、及びこれらの組み合わせを含む。アゾ化合物は、アゾビスイソブチロニトリル、アゾイソブチルバレロニトリル、ジメチルアゾジイソブチレートなどの化合物、及びこれらの組み合わせを含むことができる。また、有機過酸化物はケトンパーオキサイド、例えばメチルエチルケトンパーオキサイド、シクロヘキサノンパーオキサイド、１，１−ビス（ｔ−ブチルパーオキシ）−３，３，５−トリメチルシクロヘキサン、及びこれらの組み合わせを含むことができる。さらにまた、有機過酸化物はヒドロパーオキサイド、例えばｔ−ブチルヒドロパーオキサイド、クメンヒドロパーオキサイド、ジイソプロピルベンゼンヒドロパーオキサイド、パラメンタンヒドロパーオキサイド、２，５−ジメチルヘキサン−２，５−ジヒドロパーオキサイド、及びこれらの組み合わせを含むことができる。さらになおまた、有機過酸化物はジアルキルパーオキサイド、例えばジ−ｔ−ブチルパーオキサイドを含むことができる。１つの実施形態では、フリーラジカル開始剤ジクミルパーオキサイド、２，５−ジメチルヘキサン−２，５−ジヒドロパーオキサイド、及び２，５−ジメチル−２，５−ジ（ｔ−ブチルパーオキシ）ヘキサン、分子状酸素、及びこれらの組み合わせである。
【００５２】
上述したフリーラジカル開始剤は単独でも、２又はより多くの混合物のいずれでも使用可能である。別の実施形態によれば、フリーラジカル開始剤は有機過酸化物、例えばベンゾイルパーオキサイド、ジクロロベンゾイルパーオキサイド、ジクミルパーオキサイド、アルファ−ビス（ｔｅｒｔ−ブチルパーオキシ）ジ−イソプロピルベンゼン、又はジ−ｔ−ブチルパーオキサイドである。本発明の１つの実施形態によれば、フリーラジカル開始剤はジクミルパーオキサイドである。適切なフリーラジカル開始剤を選択する規準は当業者に既知であり、ここで繰り返すことはしない。
【００５３】
フリーラジカル開始剤の量は広範囲にわたって変動しうる。例えばポリオレフィンの重量を基準として、約０．０１重量パーセントから約０．４重量パーセント、及びこれらの間にある全ての範囲である。別の実施形態によれば、フリーラジカル開始剤の量は、ポリオレフィンの重量を基準として、約０．０２から約０．２重量パーセントである。さらに別の実施形態によれば、フリーラジカル開始剤のポリオレフィンの重量を基準として、約０．０２から約０．１重量パーセントである。
【００５４】
ここで任意選択的にフリーラジカル開始剤の存在下で行われる、オレフィン系不飽和［１，３，２］−ジオキサシリナンのポリオレフィンへのグラフト化（グラフト化反応）は、当業者が既知の方法を用いて、そして既知の反応温度及び反応時間を用いて行うことができる。
【００５５】
１つの実施形態では、オレフィン系不飽和［１，３，２］−ジオキサシリナン組成物は、ポリオレフィン及びフリーラジカル開始剤、並びに任意選択的に他の成分とミキサー中で混合され、温度は約１４０℃から約２６０℃、より具体的には約６０℃から２５０℃、そして最も具体的には約１８０℃から約２４０℃であり；そして上記した時間は具体的には約０．５から約３０分、より具体的には１から１０分であり、そして最も具体的には約２から約５分である。噛み合い式ミキサー、逆回転する２つのローターを有するミキサー、及び押出機など、多種多様のミキサーをいずれも使用可能である。
【００５６】
１つの実施形態では、具体的な方法は反応押出機、例えば一軸押出機、特に長さ／径（Ｌ／Ｄ）比が具体的には約２５：１又はそれ以上、より具体的には３０：１又はそれ以上、最も具体的には３８：１以上の反応押出機の最初の段において、ポリオレフィンをオレフィン系不飽和［１，３，２］−ジオキサシリナン及びフリーラジカル開始剤とブレンドすることである。グラフト化条件は、コンパウンドの配合に応じて大きく変化しうるが、溶融温度は滞留時間と、フリーラジカル開始剤、例えば過酸化物の半減期に応じて、具体的には約１３０℃から約２６０℃、より具体的には約２１０℃から約２３０℃、そして最も具体的には約２００℃から約２２０℃である。
【００５７】
非スズ系の加水分解及び縮合触媒であって、ここで水分の存在下において少なくとも１つの［１，３，２］−ジオキサシリナン環構造を含むポリオレフィンの架橋反応（架橋反応）に用いられる有機カルボン酸は、一般式（ＩＩＩ）：
【化１７】
0006740128.tif 000018
を有する少なくとも１つであり、式中、Ｇはアルキル、シクロアルキル、アルケニル、シクロアルケニル、アリール、アラルキル、及びアレーニルからなる群より選択され２８までの炭素原子を含む１価又は多価の炭化水素であり；そして下付文字ａ及びｂは独立して整数であり、ａは０又は１、ｂは１から３である。
【００５８】
具体的には、有機カルボン酸は、少なくとも１つの脂肪族カルボン酸、ヒドロキシ置換脂肪族カルボン酸、ジカルボン酸、トリカルボン酸、及びこれらの組み合わせからなる群より選択され、１又はより多くの脂肪族カルボン酸、１又はより多くのヒドロキシ置換カルボン酸、１又はより多くの芳香族酸、１又はより多くのジカルボン酸、及び１又はより多くの脂肪族カルボン酸、ヒドロキシ置換脂肪族カルボン酸、１又はより多くの芳香族酸、或いは１又はより多くのジカルボン酸の組み合わせのいずれかがあるようにされる。１つの実施形態では、脂肪族カルボン酸やヒドロキシ置換脂肪族カルボン酸は、２８までの炭素原子、より具体的には８から１８の炭素原子を含むものである。
【００５９】
ここで使用してよい適切な有機カルボン酸及びジカルボン酸の幾つかの非限定的な例は、ネオデカン酸、ラウリン酸、カプリン酸、ミリスチン酸、パルミチン酸、オレイン酸、ステアリン酸、ベヘン酸、アラキジン酸、１２−ヒドロキシステアリン酸、リシノール酸、モンタン酸、シュウ酸、マロン酸、コハク酸、グルタル酸、アジピン酸、ピメリン酸、スベリン酸、アゼライン酸、セバシン酸、フタル酸、及びこれらの組み合わせからなる群より選択される。
【００６０】
１つの実施形態では、非スズ系加水分解及び縮合触媒は、８から１８の炭素原子を有する長鎖直鎖又は分岐鎖脂肪族カルボン酸であり、これは少なくとも１つの［１，３，２］−ジオキサシリナンを含むポリオレフィンとの混合の間に均一な分散をもたらし、かくして良好な触媒活性をもたらす。加えて、スズ不含有の短鎖二塩基酸、例えば非限定的な例としてコハク酸やアジピン酸もここで非スズ系加水分解及び縮合触媒として使用してよく、スズ化合物を使用することなしに、同様のレベルの改善された触媒活性もたらす。
【００６１】
有機カルボン酸は多くの場合、少なくとも１つの［１，３，２］−ジオキサシリナンを含むシラン、並びに任意選択的に他の成分、例えば酸化防止剤、フリーラジカル開始剤、及び／又は担体と混合され、例えば約１日から約４年、より具体的には約１月から約２年といった長期間にわたって貯蔵される。従って、少なくとも１つの［１，３，２］−ジオキサシリナンを含むシランと、任意選択的に他の成分との混合物は、貯蔵安定である必要がある。貯蔵寿命の劣化は、ヒドロキシ基含有化合物の存在下に、有機カルボン酸を少なくとも１つの［１，３，２］−ジオキサシリナンを含むシランと混合することによって生じうるが、これは有機カルボン酸が、混合物中の他の成分と反応しうるからである。例えば有機カルボン酸はヒドロキシ基含有化合物とエステル化し、水を生成しうる。この水は次いで、少なくとも１つの［１，３，２］−ジオキサシリナンを含むシランと反応してシラノールを形成し、これがさらに縮合して、少なくとも１つの［１，３，２］−ジオキサシリナンを含むシランのシロキサンを形成する。少なくとも１つの［１，３，２］−ジオキサシリナンを含むシランは脱水剤であるから、エステル化反応の間に生成された水を消費し、それによってエステル化反応を促進する。有機カルボン酸はまた、少なくとも１つの［１，３，２］−ジオキサシリナンを含むシランと直接反応して、−Ｓｉ−Ｏ−Ｃ（＝Ｏ）−基と、ヒドロキシ基含有化合物を形成しうる。このヒドロキシ基含有化合物は次いで、−Ｓｉ−Ｏ−Ｃ（＝Ｏ）−基のカルボニルと反応して、シラノール及びエステルを形成可能である。このシラノールは縮合して、シロキサン及び水を生ずる。
【００６２】
１つの実施形態では、少なくとも１つの［１，３，２］−ジオキサシリナンを含むシラン、有機カルボン酸、及び任意選択で他の成分を含有する組成物の貯蔵安定性は、赤外（ＩＲ）分光法を用いて求められる。この方法は、少なくとも１つの［１，３，２］−ジオキサシリナンを含むシラン、有機カルボン酸、及び任意選択で他の成分を含有する組成物の赤外スペクトルを、調製から１時間後に測定することを包含しており、ここでスペクトルの単位は吸光度である。１７８５から１７１０ｃｍ−１の範囲における、酸のカルボニル基に割り当てられているカルボニル伸縮振動周波数のデコンボリューションされた面積が求められ、Ａｏとして参照される。時間ｔとして参照される、ある長さの時間にわたって貯蔵した後に、少なくとも１つの［１，３，２］−ジオキサシリナンを含むシラン、有機カルボン酸、及び任意選択で他の成分を含有する組成物の第２のスペクトルを取る。１７８５から１７１０ｃｍ−１の範囲における、酸のカルボニル基に割り当てられているカルボニル伸縮振動周波数のデコンボリュートされた面積が求められ、Ａｔとして参照される。反応した有機カルボン酸化合物の百分率を、次の式を用いて求める：
反応した有機カルボン酸の百分率＝［（Ａｏ−Ａｔ）／Ａｏ］×１００％。
吸光度ピークのデコンボリューションは、吸光度ピークをガウス関数に曲線適合させ、次いで曲線適合させたガウス関数の面積を、スペクトルの基線から吸光度ピークの先端まで求めることによって行いうる。
【００６３】
少なくとも１つの［１，３，２］−ジオキサシリナンを含むシランと、有機カルボン酸と、そして任意選択で他の成分とを含有する混合物は、反応した有機カルボン酸の百分率を１００％から差し引くことによって求められる未反応カルボン酸の百分率が、約１月の貯蔵後に約８０から約１００パーセント、より好ましくは約１年の貯蔵後に約８０から約１００パーセント、さらにより好ましくは約１年の貯蔵後に約９０から約１００パーセントであれば貯蔵安定である。
【００６４】
１つの実施形態では、少なくとも１つの［１，３，２］−ジオキサシリナンを含むシラン及び任意選択で他の成分の存在下に、改善された貯蔵安定性を有する有機カルボン酸は、カルボン酸基に対するアルファ炭素が、３つのアルキル基を持つ構造を有している。アルファ炭素原子上の３つのアルキル基は立体障害をもたらし、ヒドロキシ基含有化合物及び少なくとも１つの［１，３，２］−ジオキサシリナンを含むシランのいずれとの反応も阻止する。具体的には、ヒドロキシ基含有化合物及び少なくとも１つの［１，３，２］−ジオキサシリナンを含むシランとの反応に対する改善された安定性を有する有機カルボン酸は一般式（ＩＩＩ）：
【化１８】
0006740128.tif 000019
を有し、式中、Ｇは６から１８の炭素原子を有する１価の炭化水素基であって、式（Ｖ）：
【化１９】
0006740128.tif 000020
を有し、式中、Ｒ４、Ｒ５及びＲ６の各々は独立して１から１５の炭素原子を有するアルキル基であり、但しＲ４、Ｒ５及びＲ６基の炭素原子の合計は５から１７炭素原子であり、ａは０、及びｂは１である。少なくとも１つの［１，３，２］−ジオキサシリナンを含むシランについて改善された安定性を有する、代表的かつ非限定的な有機カルボン酸には、２，２−ジメチルヘキサン酸、２−エチル−２，５−ジメチルヘキサン酸、２，２−ジメチルオクタン酸、及び２−エチル−２，１１−ジメチルドデカン酸が含まれる。
【００６５】
スズ不含加水分解及び縮合触媒として用いられる有機カルボン酸は典型的には、ポリオレフィンの重量を基準として、第１の実施形態では約０．０００３から約５．０重量パーセントの量で、第２の実施形態では約０．０５から約１．０重量パーセントの量で、第３の実施形態では約０．１から約０．５重量パーセントの量で存在する。
【００６６】
ここでの１つの実施形態では、有機カルボン酸は、先のグラフト化反応の反応混合物中に、任意選択的にフリーラジカル開始剤と共に存在してよい。有機カルボン酸はグラフト化反応工程において触媒として関与していても関与していなくともよく、単に、少なくとも１つの［１，３，２］−ジオキサシリナン環構造を含むポリオレフィンが架橋反応中に水分に暴露されて架橋される場合に、非スズ系加水分解及び縮合触媒として後に使用するために存在してよい。
【００６７】
代替的に、有機カルボン酸は、水分暴露工程の前、及び／又は間に、少なくとも１つの［１，３，２］−ジオキサシリナンを含むポリオレフィンに対して添加してよい。当業者に理解されるように、水分暴露工程の終了は、ポリオレフィン架橋の所望の度合い、プロセス的な制約、及び／又は架橋ポリマーから製造することが意図された所望の物品又は製品に応じて、当業者が定めることが可能である。
【００６８】
１つの例では、かかる水分は大気中の水分より多い水分を含むことが可能であり、これには例えばグラフト化反応から得られる反応混合物に対する水の添加、或いは少なくとも１つの［１，３，２］−ジオキサシリナンを含むポリオレフィンの架橋を行うのに適切な時間又は少なくとも１つの［１，３，２］−ジオキサシリナンを含むポリオレフィンの架橋開始を行うだけの時間、例えば約３０秒から約１００時間、より具体的には約３０秒から約６時間、最も具体的には約３０秒から約４時間にわたり、室温又は約１００℃までの昇温下での水中への浸漬、或いは少なくとも１つの［１，３，２］−ジオキサシリナンを含むポリオレフィンを、水分が蒸気の形態であるサウナ中に置くことなどが含まれる。
【００６９】
ここでの１つの非限定的な実施形態において、反応（Ｉ）のオレフィン系不飽和［１，３，２］−ジオキサシリナンは、オレフィン系不飽和部分と少なくとも２つのアルコキシ基を有し、各々のアルコキシ基が独立して約８までの炭素原子を含むシラン（オレフィン系不飽和アルコキシシラン）を、ジオールと反応させるプロセスによって作成される。
【００７０】
１つの実施形態では、少なくとも２つのアルコキシ基を含むオレフィン系不飽和シランは、ビニルトリメトキシシラン、ビニルトリエトキシシラン、ビニルトリイソプロポキシシラン、ビニルトリブトキシシラン、ビニルメチルジメトキシシラン、及びビニルメチルジエトキシシランからなる群より選択される。
【００７１】
別の実施形態では、オレフィン系不飽和アルコキシシランは、その少なくとも２つのアルコキシ基が独立して、メトキシ、エトキシ、プロポキシ、及びイソプロポキシからなる群より選択されるものである。１つのより具体的な実施形態では、オレフィン系不飽和アルコキシシランはオレフィン系不飽和トリアルコキシシランであり、ここでアルコキシ基はメトキシ又はエトキシである。
【００７２】
１つの実施形態では、ここで用いられる１，３−ジオールは一般式（ＩＩ）：
【化２０】
0006740128.tif 000021
を有し、式中、Ｒ１は１から６の炭素原子の直鎖又は分岐鎖アルキル基又は水素であり；
Ｒ２は１から６の炭素原子の直鎖又は分岐鎖アルキル基、又は５から８の炭素原子のシクロアルキル基であり；そして
Ｒ３の各々は独立して１から６の炭素原子の直鎖又は分岐鎖アルキル基又は水素である。
【００７３】
上記で１，３−ジオールについて示した構造を以下で１，３−ジオールと呼ぶが、これは２つのＯＨ基と連携している特定の炭化水素又は基が予め固定されたものである。１，３−ジオールの非限定的な例の幾つかには、ネオペンチルグリコール、１，３−プロパンジオール、２−メチル−１，３−プロパンジオール、２−エチル−１，３−プロパンジオール、２，２−ジエチル−１，３−プロパンジオール、２−ヘキシル−１，３−プロパンジオール、及びこれらの組み合わせからなる群より選択されるものが含まれる。より具体的には、ヒドロキシ基を有する２つの炭素原子の間にある炭素原子上に分岐点を有する１，３−ジオールが、オレフィン系不飽和［１，３，２］−ジオキサシリナンの生成により適している。こうした分岐１，３−ジオールには、ネオペンチルグリコール、２−メチル−１，３−プロパンジオール、及びこれらの組み合わせが含まれる。
【００７４】
上述したように、本発明では、反応（Ｉ）において、エステル化可能な少なくとも２つのアルコキシ基を有するオレフィン系不飽和シランのアルコキシシリル基当たりの１，３−ジオールのモル比が約０．５から約３である場合に、より具体的には約１から約２である場合に、着目すべき利点を有する環状部分をシラン上に生成して、［１，３，２］−ジオキサシリナン環構造を形成可能であり、これがグラフト化に用いられ、またグラフト化されたオレフィン系不飽和［１，３，２］−ジオキサシリナン組成物を後に架橋するのに用いられることが、予期せず見出されている。
【００７５】
１つの実施形態では、ここで用いられるオレフィン系不飽和［１，３，２］−ジオキサシリナン組成物の架橋部分の含有量は十分に低く保たねばならず、それによって平均分子量と架橋が過剰になって、組成物のゲル化を招くことが防止される。１つの実施形態では、ここで記述する反応（Ｉ）の反応生成物中に生成されるオレフィン系不飽和［１，３，２］−ジオキサシリナン組成物の全重量を基準として、シランの約５０重量パーセント未満が架橋部分を含み、より具体的には約３０重量パーセント未満の架橋部分である。
【００７６】
本発明において記述するオレフィン系不飽和［１，３，２］−ジオキサシリナンの代表的な例には、２−メチル−３−（５−メチル−２−ビニル−［１，３，２］ジオキサシリナン−２−イルオキシ）−プロパン−１−オル、２−メチル−２−ビニル−［１，３，２］−ジオキサシリナン、２，５−ジメチル−２−ビニル−［１，３，２］ジオキサシリナン、２−メトキシ−２−ビニル−［１，３，２］−ジオキサシリナン、２−メトキシ−５−メチル−２−ビニル−［１，３，２］ジオキサシリナン、２−メトキシ−５，５−ジメチル−２−ビニル−［１，３，２］−ジオキサシリナン、５−イソプロピル−２−メトキシ−２−ビニル−［１，３，２］−ジオキサシリナン、及び５−ヘキシル−２−メトキシ−２−ビニル−［１，３，２］−ジオキサシリナンが含まれる。
【００７７】
ここで、反応（Ｉ）において当業者によって用いられる合成方法によって、種々のオレフィン系不飽和［１，３，２］−ジオキサシリナン組成分布がもたらされてよいことが理解されるものであり、シラン製品における環状部分又は環状及び架橋部分の混合物を生成する目的で、出発物質の混合物が用いられる。また、これらの環状部分又は環状及び架橋部分の部分的な加水分解物及び／又は縮合物は、環状部分含有シラン又は環状及び架橋部分含有シランを製造する殆どの方法における副生物として、ここでのシランに包含されうることが理解される。また、部分的な加水分解及び／又は縮合は、特に湿気条件下において、或いは調製に由来する残留水が調製後に完全に除去されない条件下において、環状部分含有シラン又は環状及び架橋部分含有シランの貯蔵に際して生じうる。さらにまた、環状又は環状及び架橋部分含有シランの部分的から実質的なまでの範囲の加水分解は、シランについてここで記載する調製方法、例えば反応（Ｉ）において、適宜化学量論量又は過剰量の水を取り入れることによって、意図的に準備することができる。また、環状部分含有又は環状及び架橋部分含有シランのシロキサン含有量は、シランについてここで記載する調製方法、例えば反応（Ｉ）において、適宜化学量論量又は過剰量の水を取り入れることによって、意図的に準備することができる。
【００７８】
ここで記述する反応（Ｉ）の副生物及び／又は反応物質を含有していてよい、オレフィン系不飽和［１，３，２］−ジオキサシリナン組成物は、液体である場合、多孔質ポリマー、カーボンブラック、或いはシリカ、アルミナ、種々のクレー等といった無機充填材のような担体、或いは１又はより多くの担体上に装荷することができる。組成物を担体上に装荷することによって、それは反応（ＩＩ）のポリオレフィン配合へと届けられる固体形状となる。別の実施形態では、担体は充填材の一部であり、充填材上又はその内部に密に吸着され、或いは化学的に結合される。
【００７９】
ここで記述するオレフィン系不飽和［１，３，２］−ジオキサシリナンは、オレフィン系不飽和部分と少なくとも２つのアルコキシ基を有するシランを、１，３−ジオールと反応させるプロセスによって作成される。これらのオレフィン系不飽和［１，３，２］−ジオキサシリナンは、上述したように、少なくとも２つのアルコキシ基を含むオレフィン系不飽和シランと、１，３−ジオールとのエステル交換によって調製可能であり、これは触媒を用いて又は用いずに、アルコキシ基を１，３−ジオールとエステル化して、オレフィン系不飽和［１，３，２］−ジオキサシリナン組成物を生成する。
【００８０】
これらのアルコキシシランと１，３−ジオールとのエステル交換は、触媒を用いて又は用いずに行うことができる。触媒を用いる場合には、それは酸、例えば本明細書で記載した脂肪族カルボン酸及びジカルボン酸、塩基、或いは遷移金属触媒でさえあることができる。他の適切な酸触媒には、塩酸、ｐ−トルエンスルホン酸などがある。典型的な塩基触媒は、ナトリウムメトキシド及びナトリウムエトキシドである。適切な遷移金属触媒は、テトライソプロピルチタネート、チタン含有キレート化合物、ジルコニウムアルコキシド、及びジルコニウム含有キレート化合物である。ここで記述する反応（Ｉ）に使用可能な触媒の量は、当業者が設定可能であるが、一般的にはここで記載する反応（Ｉ）の反応物質の合計重量を基準として、約０．０１から約２重量パーセントを占めることが可能である。
【００８１】
本発明の１つの実施形態では、オレフィン系不飽和［１，３，２］−ジオキサシリナン組成物は、少なくとも２つのアルコキシ基を含むオレフィン系不飽和シランと１，３−ジオールとの触媒添加された混合物を、蒸留と同時に反応させることによって調製可能である。この反応は、アルコキシ官能化シラン反応物質のケイ素原子上にある、選択的に１又はより多くのアルコキシ基の、ジオールとのアルコール交換を導く。この反応は、より揮発性のアルコール副生物を蒸留により除去することによって促進される。適切な触媒には、ｐ−トルエンスルホン酸、硫酸、塩酸、クロロ酢酸、リン酸、これらの混合物その他の酸；ナトリウムエトキシドのような塩基；及び遷移金属含有触媒、例えばチタンアルコキシド、チタン含有キレート化合物、ジルコニウムアルコキシド、ジルコニウム含有キレート化合物、及びこれらの混合物が含まれる。ここで、いかなる触媒であっても、本明細書に記述するグラフト化反応に先立って、系統的に除去されてよいことが理解されるであろう。
【００８２】
本発明のさらに別の実施形態において、オレフィン系不飽和［１，３，２］−ジオキサシリナン組成物は、少なくとも２つのアルコキシ基を含むオレフィン系不飽和シランと１，３−ジオールの混合物を、第１の実施形態ではエステル交換されるアルコキシシリル基当たりジオールを少なくとも約０．５モルのモル比で、第２の実施形態ではトリアルコキシシランに対して約０．５から約１．５のモル比で；そして第３の実施形態においてはトリアルコキシシランに対して約１．０から約１．５のモル比で触媒反応させることによって調製可能である。上記した実施形態の各々において、反応温度は約１０℃から約２００℃の範囲にあることができ、別の実施形態では絶対圧力を約０．１から約２０００ｍｍＨｇの範囲に、また別の実施形態では絶対圧で約１から約８０ｍｍＨｇの範囲に維持しながら、約３０℃から約９０℃の範囲にあることができる。過剰のジオールを用いて、反応速度を増大させることが可能である。反応（Ｉ）の時間は約３０分から約４８時間、より具体的には約１時間から約８時間であることができる。
【００８３】
別の実施形態では、オレフィン系不飽和［１，３，２］−ジオキサシリナン組成物は、所望の反応温度及び真空下において、触媒の存在下、ジオールをオレフィン系不飽和アルコキシシランに対してゆっくりと添加することによって調製可能である。所望ならば中和工程を用いて、使用された酸や塩基触媒を中和して、それによって生成物の貯蔵性を改善することができる。
【００８４】
オレフィン系不飽和［１，３，２］−ジオキサシリナン組成物はさらに精製して、副生物や未反応反応物質を蒸留によって除去することが可能である。このさらなる精製は、オレフィン系不飽和［１，３，２］−ジオキサシリナン組成物中におけるオレフィン系不飽和［１，３，２］−ジオキサシリナンのモル量を増大させ、それによって水分とより反応性のあるオレフィン系不飽和［１，３，２］−ジオキサシリナン組成物が生成される。
【００８５】
任意選択的に、ここでの反応（Ｉ）には不活性溶媒を使用可能である。ここでの溶媒は、希釈剤、キャリア、安定化剤、還流助剤、又は加熱剤として作用しうる。一般に、どのような不活性溶媒も、即ち反応に入り込んだり、反応に悪影響を与えない不活性溶媒を使用可能である。１つの実施形態では、溶媒は常態で液体であり、約１５０℃未満の沸点を有するものである。
例に含まれるものは、芳香族、炭化水素、エーテル、非プロトン性溶媒、及び塩素化炭化水素溶媒、例えばトルエン、キシレン、ヘキサン、ブタン、ジエチルエーテル、ジメチルホルムアミド、ジメチルスルホキシド、四塩化炭素、塩化メチレンその他である。
【００８６】
本発明の別の実施形態では、オレフィン系不飽和［１，３，２］−ジオキサシリナン組成物は、少なくとも２つのアルコキシ基を含むオレフィン系不飽和シラン、ジオール、及び触媒（使用する場合）の流体流を適切な比率で連続的に予備混合し、次いでこの予備混合された反応物質を反応蒸留系、１つの実施形態では所望の反応温度と真空状態において作動する薄膜蒸留装置へと導入することによって調製することができる。真空下の薄膜で反応を行うことは、アルコール副生物の除去を促進し、またエステル交換反応速度を増大させる。副生するアルコールを薄膜から蒸発して除去すると、反応の化学平衡は、所望の生成物を好ましく形成し、望ましくない副反応を最小限とするようにシフトする。
【００８７】
ここでのプロセスの以上の実施形態は：
ａ）薄膜反応器中において少なくとも２つのアルコキシ基を含むオレフィン系不飽和シラン、１，３−ジオール、及び触媒を含有する薄膜反応媒体を反応させて、オレフィン系不飽和［１，３，２］−ジオキサシリナン、及び副生物アルコールをもたらし；
ｂ）薄膜から副生物アルコールを蒸発させて反応を促進させ；
ｃ）オレフィン系不飽和［１，３，２］−ジオキサシリナン反応生成物を回収し；
ｄ）任意選択的に、副生物アルコールを凝縮によって回収し；及び
ｅ）任意選択的に、オレフィン系不飽和［１，３，２］−ジオキサシリナン反応生成物を中和して、その貯蔵安定性を改善する工程を含んでいる。
【００８８】
上記の連続的薄膜プロセスにおいて用いられる、少なくとも２つのアルコキシ基を含むオレフィン系不飽和シラン反応物質に対する１，３−ジオールのモル比は、１，３−ジオールで置換することが望まれるアルコキシ基の数に依存する。薄膜プロセスの１つの実施形態では、化学量論当量モル比で約１が用いられ、この場合は１つのジオールが２つのアルコキシ基を置換する。一般に、この実施形態の実行については、少なくとも２つのアルコキシ基を含むオレフィン系不飽和シランに対する１，３−ジオールのモル比は、エステル交換されるアルコキシシリル基の各々について、化学量論当量の約９５から約１２５パーセントの範囲内で変動可能である。特定の実施形態では、少なくとも２つのアルコキシ基を含むオレフィン系不飽和シランに対する１，３−ジオールのモル比は、化学量論当量の約１００から約１１０パーセントの範囲内にありうる。別の実施形態においては、少なくとも２つのアルコキシ基を含むオレフィン系不飽和シランに対する１，３−ジオールのモル比は、化学量論当量の約１００から約１０５パーセントの範囲内にありうる。当業者は、過剰の１，３−ジオールを用いて反応速度を増大させてもよいが、それは薄膜で反応を行う場合には通常重要な利点ではなく、コストを増大させるだけであることを認識するであろう。上記した量は、ここに記述する反応（Ｉ）のいずれにおいても使用可能であることが理解される。
【００８９】
薄膜形成の装置及び方法は、技術的に既知のいずれのものでもよい。典型的な既知の装置には、流下液膜式蒸発器及びワイプ膜式蒸発器がある。最小膜厚及び流量は、膜形成表面の最小濡れ速度に依存する。最大膜厚及び流量は、薄膜及び装置の溢れる点に依存する。薄膜からのアルコールの蒸発は、薄膜を加熱し、薄膜にかかる圧力を低減させ、又はこれら両者を組み合わせることによって行われる。オレフィン系不飽和［１，３，２］−ジオキサシリナン反応生成物の形成には、穏やかな加熱と減圧を用いるのが好ましい。薄膜プロセスを実行するのに最適な温度と圧力（真空）は、プロセスで用いられる出発物質である、特定のオレフィン系不飽和シランのアルコキシ基と、１，３−ジオールとに依存している。本発明は、その例示的な実施例を参照することによってより具体的に記述される。しかしながら、本発明は以下の例示的な実施例のみに限定されるものでないことが留意されねばならない。
【００９０】
所望ならば、本発明においては任意選択的に連鎖移動剤を用いることが可能であり、オレフィン系不飽和［１，３，２］−ジオキサシリナン反応生成物のポリオレフィンに対するグラフト化に用いられ、反応（ＩＩ）が所望の程度まで完了した後に反応せずに残存しているフリーラジカル開始剤のいずれかの部分を非活性化する。連鎖移動剤の好適な例は、ドデシルメルカプタン、ｔ−ブチルメルカプタン、ｎ−ブチルメルカプタン、オクチルメルカプタン、及びアルファメチルスチレンである。連鎖移動剤は架橋反応を阻止し、シランのグラフト化反応が効率的に進行するのを可能にする。
【００９１】
本発明の実施形態によれば、連鎖移動剤はパラフィン、例えばメタン、エタン、プロパン、ブタン、及びペンタン；アルファオレフィン、例えばプロピレン、ブテン−１、及びヘキセン−１；アルデヒド、例えばホルムアルデヒド、アセトアルデヒド、及びｎ−ブチルアルデヒド；ケトン、例えばアセトン、メチルエチルケトン、及びシクロヘキサノン；芳香族炭化水素、及びクロロ炭化水素でありうる。
【００９２】
また、かかる連鎖移動剤が用いられる場合には、それはポリオレフィンの重量を基準として、約０．０１から約０．５重量パーセントの量で存在してよい。別の実施形態によれば、連鎖移動剤はポリオレフィンの重量を基準として、約０．０３から約０．１重量パーセントの量で使用可能である。
【００９３】
上記したように、架橋されるポリオレフィンの構造中への反応（ＩＩ）におけるシランの導入は通常、ポリオレフィン上にグラフトした［１，３，２］−ジオキサシリナン環構造の早期の加水分解及び縮合が相当程度起こるのを排除するために、実質的な無水条件下で達成されるべきである。選択したオレフィン系不飽和［１，３，２］−ジオキサシリナン又は組成物が、選択したポリオレフィンに対して化学的にグラフトした後においてのみ、この架橋性組成物は水分の源に対して曝露され、その結果加水分解及び縮合が行われ、それによってポリオレフィンは、グラフトされた［１，３，２］−ジオキサシリナン環構造を通じて架橋されることになる。
【００９４】
この架橋により、本明細書で説明するプロセスによって作成される、シラン架橋ポリオレフィンが生成される。
【００９５】
本発明においては任意選択的に、発泡剤を含有させて、ポリオレフィンフォームを生成させることができる。この発泡剤は、約１４０℃を超える温度で分解して、気体を発生する発泡剤である。別の実施形態によれば、発泡剤は約１７０℃から約２２０℃で分解して気体を発生する。別の実施形態によれば、発泡剤はアゾジカルボンアミド、ジニトロソペンタメチレンテトラミン、ｐ，ｐ’−オキシビス（ベンゼンスルホニルヒドラジン）、Ｎ，Ｎ’−ジメチル−Ｎ，Ｎ’−ジニトロソテレフタルアミドなど、或いは物理的な発泡剤、例えば炭化水素（例えばブタン、ペンタン）及びハロゲン化炭化水素（例えばメチルクロリド）である。以上に列挙した発泡剤は単独でも、又はどのような組み合わせにおいても使用可能である。別の実施形態によれば、発泡剤はアゾジカルボンアミドである。アゾジカルボンアミドは特に有利であるが、これはその熱安定性が良好で、分解温度が適切であることによる。
【００９６】
発泡剤の量は、例えば最終的な発泡成形体に必要とされる膨張の度合いに応じて、広範囲にわたって変化させることができる。通常、発泡剤は、ポリオレフィンの重量を基準として、少なくとも約０．１重量パーセントの量で存在する。別の実施形態によれば、発泡剤は、ポリオレフィンの重量を基準として、約１から約３０重量パーセントの量で存在してよい。
【００９７】
熱分解性発泡剤を用いる場合には、架橋されるポリオレフィンの構造中にオレフィン系不飽和［１，３，２］−ジオキサシリナン環構造を導入するのに用いられるフリーラジカル開始剤は、発泡剤の熱分解温度と同じか又は類似した熱分解温度を有するのが有利であり、それによって発泡剤の熱分解と同時に分解する。１つの実施形態では、フリーラジカル開始剤は、約１４０℃よりも高い分解温度、例えば約１７０℃から約２２０℃の範囲にある分解温度を有する有機過酸化物でありうる。
【００９８】
任意選択的に、本発明の組成物には、１又はより多くの既知の在来の添加剤を含有させることができる。それには例えば、カーボンブラック、タルク、炭酸カルシウム、発泡剤、潤滑剤、酸化防止剤、相溶化剤、無機充填剤、難燃添加剤、紫外線劣化防止安定剤、重金属劣化防止安定剤、着色剤、充填材、可塑剤、加工助剤、顔料、熱安定剤、相溶化添加剤、アルミナ３水和物、水酸化マグネシウム、ゼオライト、白亜、雲母、シリカ、又はシリケート、及び電圧に対する安定化剤が含まれる。
【００９９】
本発明の別の実施形態によれば、着色剤はカドミウムイエロー、キナクリドンレッド、コバルトブルー、カドミウムレッド、
赤色酸化鉄、酸化チタン、酸化亜鉛、又はカーボンブラックであることができ；結晶核剤はタルク、珪藻土、炭酸カルシウム、ステアリン酸亜鉛、又はステアリン酸アルミニウムであることができ；潤滑剤はパラフィン又はステアリン酸であることができ；安定化剤は２−ヒドロキシ−４−メトキシベンゾフェノン又は２，６−ジターシャルブチルヒドロキシトルエンであることができ；難燃化剤は酸化アンチモン又は塩素化パラフィンであることができ；充填材は酸化カルシウム、酸化マグネシウム、炭酸ナトリウム、炭酸カリウム、炭酸ストロンチウム、硫酸バリウム、炭酸マグネシウム、炭酸カルシウム、シリカ、カオリン、クレー又はタルクであることができ；発泡助剤は酸化亜鉛、ステアリン酸亜鉛、又はオクタン酸亜鉛であることができ、そして劣化防止剤はｔ−ブチルｐ−クレゾール又はジラウリルチオプロピオネートであることができ、技術的に通常用いられる量である。
【０１００】
本発明の別の実施形態によれば、無機物は難燃性を改善するために、又は架橋に対する水の内部供給源として、例えばアルミナ３水和物、酸化マグネシウム、ゼオライト、或いは白亜、タルク、雲母、シリカ、シリケート又はカーボンブラックのような無機充填材を使用することができる。
【０１０１】
本発明のプロセスの別の実施形態によれば、ポリオレフィンの架橋は：
ａ）実質的に水分不含の条件下に：
（ｉ）ポリオレフィン、
（ｉｉ）オレフィン系不飽和［１，３，２］−ジオキサシリナン、
（ｉｉｉ）フリーラジカル開始剤、及び任意選択的に、
（ｉｖ）得られる少なくとも１つの［１，３，２］−ジオキサシリナン環構造を含む架橋性ポリオレフィンが水分に曝露された場合に、少なくとも１つの［１，３，２］−ジオキサシリナン環構造を含む架橋性ポリオレフィンの架橋反応を行うための、有機カルボン酸加水分解及び縮合触媒を組み合わせ；
ｂ）ポリオレフィン（ｉ）の結晶融点を超える温度においてステップ（ａ）から得られた組み合わせを加熱して、シラン（ｉｉ）をポリオレフィン（ｉ）にグラフト化し；及び
ｃ）ステップ（ｂ）から得られた生成物を水分に曝露して少なくとも１つの［１，３，２］−ジオキサシリナン環構造を含むポリオレフィンの加水分解及び縮合を行い、それによってシラン架橋ポリオレフィンをもたらすことを含むプロセスによって達成される。
【０１０２】
別の例示的な実施形態によれば、上述のプロセスにおけるステップ（ａ）は：（ａ１）ポリオレフィン（ｉ）、オレフィン系不飽和［１，３，２］−ジオキサシリナン（ｉｉ）、及びフリーラジカル開始剤（ｉｉｉ）を組み合わせてプリブレンドをもたらし、そこにおいてオレフィン系不飽和［１，３，２］−ジオキサシリナン（ｉｉ）とフリーラジカル開始剤（ｉｉｉ）はポリオレフィン（ｉ）中に物理的に取り込まれ；そして（ａ２）ステップ（ａ１）から得られたプリブレンドを触媒（ｉｖ）と組み合わせることによって行える。（ａ１）を行うについては、オレフィン系不飽和［１，３，２］−ジオキサシリナン（ｉｉ）及びフリーラジカル開始剤（ｉｉｉ）は、所望ならば混合物を形成するように組み合わせることが可能であり、得られた混合物はその後、ポリオレフィン（ｉ）と組み合わせられてプリブレンドを形成する。
【０１０３】
ステップ（ａ２）を行うについては、ポリオレフィン（ｉ）と有機カルボン酸触媒（ｉｖ）は、所望ならば混合物を形成するように組み合わせることが可能であり、得られた混合物はその後、ステップ（ａ１）から得られたプリブレンドと組み合わせられる。
【０１０４】
ポリオレフィン（ｉ）は、上述したいずれかのポリオレフィン、又はポリオレフィンの組み合わせであり、シランはこれに対して、架橋前に導入される。ポリオレフィン（ｉ）は典型的には、ペレット状又は粒状で提供される。
【０１０５】
本発明により、ポリオレフィン（ｉ）に対してグラフト化し架橋するのに適しているオレフィン系不飽和［１，３，２］−ジオキサシリナン（ｉｉ）には、上述した如き製造方法から得られるオレフィン系不飽和［１，３，２］−ジオキサシリナン、又はオレフィン系不飽和［１，３，２］−ジオキサシリナンを含有する組成物が含まれる。
【０１０６】
使用されるオレフィン系不飽和［１，３，２］−ジオキサシリナン（ｉｉ）の量は、後続の架橋反応において、所望とする度合いの架橋をもたらす量である。オレフィン系不飽和［１，３，２］−ジオキサシリナン（ｉｉ）の量は、ポリオレフィン（ｉ）、例えばポリエチレンの重量に基づいているが、窮屈に臨界的なものではなく、ポリオレフィン（ｉ）の重量を基準として、オレフィン系不飽和［１，３，２］−ジオキサシリナン（ｉｉ）は約０．１から約１０重量パーセントの範囲にわたることができる。別の実施形態によれば、オレフィン系不飽和［１，３，２］−ジオキサシリナンは、ポリオレフィン（ｉ）の重量を基準として、約０．５から約３重量パーセントの範囲にわたる。ここでの１つの非限定的な実施形態においては、ポリオレフィンの量は、ポリオレフィン（ｉ）及びオレフィン系不飽和［１，３，２］−ジオキサシリナン（ｉｉ）の合計重量を基準として、重量パーセントから重量パーセント、より具体的には約８９．９重量パーセントから９９．９重量パーセントである。さらに別の実施形態によれば、オレフィン系不飽和［１，３，２］−ジオキサシリナン（ｉｉ）は、ポリオレフィン（ｉ）の合計重量を基準として、約０．５から約２．０重量パーセントの範囲、及びその間にある全ての範囲にわたる。これらの上述した量は、本明細書に記載のグラフト化反応（ＩＩ）のいずれに対しても同様に適用されることが理解されよう。
【０１０７】
ポリオレフィン（ｉ）に対するシラン（ｉｉ）のグラフト化を開始するのに適したフリーラジカル開始剤には、上述したフリーラジカル開始剤のいずれもが含まれる。
【０１０８】
少なくとも１つの［１，３，２］−ジオキサシリナンを含むポリオレフィンの架橋に適した加水分解及び縮合触媒として使用される有機カルボン酸には、上述した触媒が含まれる。
【０１０９】
１つの実施形態では、ポリオレフィンの架橋は：
ａ）実質的に水分不含の条件下に：
（ｉ）ポリオレフィン、
（ｉｉ）オレフィン系不飽和［１，３，２］−ジオキサシリナン、
（ｉｉｉ）フリーラジカル開始剤、
（ｉｖ）得られる少なくとも１つの［１，３，２］−ジオキサシリナン環構造を含む架橋性ポリオレフィンが水分に曝露された場合に、少なくとも１つの［１，３，２］−ジオキサシリナン環構造を含む架橋性ポリオレフィンの架橋反応を行うための、加水分解及び縮合触媒として用いられる有機カルボン酸、及び
（ｖ）フリーラジカル開始剤を安定化させるための酸化防止剤を組み合わせ、
ｂ）ポリオレフィン（ｉ）の結晶融点を超える温度においてステップ（ａ）から得られた組み合わせを加熱して、シラン（ｉｉ）をポリオレフィン（ｉ）にグラフト化し；及び
ｃ）ステップ（ｂ）から得られた生成物を水分に曝露して少なくとも１つの［１，３，２］−ジオキサシリナン環構造を含むポリオレフィンの加水分解及び縮合を行い、それによってシラン架橋ポリオレフィンをもたらすことを含むプロセスによって達成され、
ここでオレフィン系不飽和［１，３，２］−ジオキサシリナン（ｉｉ）、フリーラジカル開始剤（ｉｉｉ）、有機カルボン酸（ｉｖ）、及び酸化防止剤（ｖｉ）は混合されて、ステップａ）でポリオレフィンと組み合わせるに先立って、グラフト性シラン組成物を形成する。酸化防止剤（ｖ）は、貯蔵の間、フリーラジカル開始剤（ｉｉｉ）を安定化させるために用いられる。
【０１１０】
酸化防止剤は、特に酸化が酸素、有機過酸化物、有機過エステル、及びアゾ化合物によって促進される場合に、酸化プロセスを阻止し又は修復し、またフリーラジカルの影響に対して作用する、何らかの物質である。典型的な酸化防止剤には、置換フェノール及び置換ポリフェノール、フェニレンジアミン誘導体、アスコルビン酸、トコフェロール、トコトリエノール、レスベラトロール、フラボノイド、カロテノイド、及びヒドロキシアミノ化合物などがある。典型的な酸化防止剤には、Ｎ，Ｎ’−ジ−２−ブチル−１，４−フェニレンジアミン、２，６−ジターシャルブチル−４−メチルフェノール、２，４−ジメチル−６−ターシャルブチルフェノール、２，６−ジターシャルブチルフェノール、プロピルガレート、ターシャルブチルヒドロキノン、及びブチル化ヒドロキシアニソールなどがある。
【０１１１】
別の実施形態では、グラフト性シラン組成物は、約７０から約９９．７９重量パーセント、より具体的には約７６から約９８．９重量パーセント、さらにより具体的には約８５から約９８重量パーセントのオレフィン系不飽和［１，３，２］−ジオキサシリナン（ｉｉ）、約０．１から約１０重量パーセント、より具体的には約０．５から約８重量パーセント、さらにより具体的には約１から約５重量パーセントのフリーラジカル開始剤（ｉｉｉ）、約０．１から約１０重量パーセント、より具体的には約０．５から約８重量パーセント、さらにより具体的には約１から約５重量パーセントの有機カルボン酸（ｉｖ）、及び約０．０１から約１０重量パーセント、より具体的には約０．１から約８重量パーセント、さらにより具体的には約１から約５重量パーセントの酸化防止剤（ｖｉ）を含み、上記の重量パーセントは、オレフィン系不飽和［１，３，２］−ジオキサシリナン（ｉｉ）、フリーラジカル開始剤（ｉｉｉ）、有機カルボン酸（ｉｖ）、及び酸化防止剤（ｖｉ）の合計重量を基準とする。
【０１１２】
さらに別の実施形態では、グラフト性シラン組成物は、一般式（Ｉ）を有するオレフィン系不飽和［１，３，２］−ジオキサシリナン（ｉｉ）であって：
【化２１】
0006740128.tif 000022
式中、Ｒ１は１から６の炭素原子の直鎖又は分岐鎖アルキル基又は水素であり；
Ｒ２は１から６の炭素原子の直鎖又は分岐鎖アルキル基、５から８の炭素原子のシクロアルキル基又は水素であり；
Ｒ３の各々は独立して１から６の炭素原子の直鎖又は分岐鎖アルキル基又は水素であり；
Ｘ１はメチル、−ＯＲ６であり、ここでＲ６は１から８の炭素原子のアルキル基、
【化２２】
0006740128.tif 000023
【化２３】
0006740128.tif 000024
であり、式中、Ｒ１は１から６の炭素原子の直鎖又は分岐鎖アルキル基又は水素であり、Ｒ２は１から６の炭素原子の直鎖又は分岐鎖アルキル基、５から８の炭素原子のシクロアルキル基又は水素であり、Ｒ３の各々は独立して１から６の炭素原子の直鎖又は分岐鎖アルキル基又は水素であるもの；有機過酸化物及び有機過エステルからなる群より選択されるフリーラジカル開始剤（ｉｉｉ）；式（ＩＩＩ）を有する有機カルボン酸（ｉｖ）であって：
【化２４】
0006740128.tif 000025
式中、Ｇはアルキル、シクロアルキル、アルケニル、シクロアルケニル、アリール、アラルキル、及びアレーニルからなる群より選択され２８までの炭素原子を含む１価又は多価の炭化水素であり；そして下付文字ａ及びｂは独立して整数であり、ａは０又は１、ｂは１から３であるもの；及び置換フェノール及び置換ポリフェノール、アスコルビン酸、フェニレンジアミン誘導体、トコフェロール、トコトリエノール、レスベラトロール、フラボノイド、カロテノイド、及び置換ピペリジン１−オキシル化合物からなる群より選択される酸化防止剤（ｖ）を含有する。
【０１１３】
より具体的には、グラフト性シラン組成物は、一般式（Ｉ）を有するオレフィン系不飽和［１，３，２］−ジオキサシリナン（ｉｉ）であって、式中Ｒ３が水素、Ｒ１が１から６の炭素原子の直鎖又は分岐鎖アルキル基又は水素、Ｒ２が１から６の炭素原子の直鎖又は分岐鎖アルキル基、５から８の炭素原子のシクロアルキル基であるもの、有機過酸化物及び有機過エステルからなる群より選択されるフリーラジカル開始剤（ｉｉｉ）、式（ＩＩＩ）を有する有機カルボン酸（ｉｖ）であって、式中Ｇが６から１８の炭素原子を有し式（Ｖ）を有する１価の炭化水素基であって：
【化２５】
0006740128.tif 000026
式中、Ｒ４、Ｒ５及びＲ６の各々は独立して１から１５の炭素原子を有するアルキル基であり、但しＲ４、Ｒ５及びＲ６基の炭素原子の合計は５から１７炭素原子であり、ａは０、及びｂは１であるもの、及び置換フェノール、置換ポリフェノール、フェニレンジアミン誘導体、及び置換ピペリジン１−オキシル化合物からなる群より選択される酸化防止剤を含有する。
【０１１４】
なおさらに別の実施形態では、グラフト性シラン組成物は、２−メチル−３−（５−メチル−２−ビニル−［１，３，２］−ジオキサシリナン−２−イルオキシ）−プロパン−１−オル、２−メチル−２−ビニル−［１，３，２］−ジオキサシリナン、２，５−ジメチル−２−ビニル−［１，３，２］−ジオキサシリナン、２−メトキシ−２−ビニル−［１，３，２］−ジオキサシリナン、２−メトキシ−５−メチル−２−ビニル−［１，３，２］−ジオキサシリナン、２−メトキシ−５，５−ジメチル−２−ビニル−［１，３，２］−ジオキサシリナン、５−イソプロピル−２−メトキシ−２−ビニル−［１，３，２］−ジオキサシリナン及び５−ヘキシル−２−メトキシ−２−ビニル−［１，３，２］−ジオキサシリナンからなる群より選択される少なくとも１つのオレフィン系不飽和［１，３，２］−ジオキサシリナン（ｉｉ）；ベンゾイルパーオキサイド、ジクロロベンゾイルパーオキサイド、ジプロピオニルパーオキサイド、ｔ−ブチルパーオキシイソブチレート又はラウロイルパーオキサイドジクミルパーオキサイド、２，５−ジメチル−２，５−ジ（ｔ−ブチル−パーオキシ）ヘキサン、２，５−ジメチル−２，５−ジ（ｔ−ブチル−パーオキシ）ヘキシン−３、ジ−ｔ−ブチルパーオキサイド、１，３−ビス（ｔ−ブチル−パーオキシイソプロピル）ベンゼン、ｔ−ブチルパーアセテート、ｔ−ブチルパーオキシ−２−エチルヘキサノエート、ｔ−ブチルパーオキシイソブチレート、ｔ−ブチルパーオキシベンゾエート、２，５−ジ（パーオキシベンゾエート）ヘキシル−３、ジ−ｔ−ブチルジパーオキシフタレート、２，５−ジメチル−２，５−ジ（ベンゾイルパーオキシ）ヘキサン、ｔ−ブチルパーオキシマレエート、ｔ−ブチルパーオキシイソプロピルカーボネートからなる群より選択される少なくとも１つのフリーラジカル開始剤（ｉｉｉ）；ラウリン酸、カプリン酸、ミリスチン酸、パルミチン酸、オレイン酸、ステアリン酸、ベヘン酸、アラキジン酸、１２−ヒドロキシステアリン酸、リシノール酸、モンタン酸、シュウ酸、マロン酸、コハク酸、グルタル酸、アジピン酸、ピメリン酸、スベリン酸、アゼライン酸、セバシン酸、フタル酸、２，２−ジメチルヘキサン酸、２−エチル−２，５−ジメチルヘキサン酸、２，２−ジメチルオクタン酸、及び２−エチル−２，１１−ジメチルドデカン酸からなる群より選択される少なくとも１つの有機カルボン酸（ｉｖ）；及び置換フェノール及び置換ポリフェノールからなる群より選択される少なくとも１つの酸化防止剤（ｖ）を含有する。
【０１１５】
より具体的には、グラフト性組成物は、２−めチル−３−（５−メチル−２−ビニル−［１，３，２］−ジオキサシリナン−２−イルオキシ）−プロパン−１−オル、２，５−ジメチル−２−ビニル−［１，３，２］−ジオキサシリナン、２−メトキシ−５−メチル−２−ビニル−［１，３，２］−ジオキサシリナン、２−メトキシ−５，５−ジメチル−２−ビニル−［１，３，２］−ジオキサシリナン、５−イソプロピル−２−メトキシ−２−ビニル−［１，３，２］−ジオキサシリナン、及び５−ヘキシル−２−メトキシ−２−ビニル−［１，３，２］−ジオキサシリナンからなる群より選択される少なくとも１つのオレフィン系不飽和［１，３，２］−ジオキサシリナン（ｉｉ）；ベンゾイルパーオキサイド、ジプロピオニルパーオキサイド、ｔ−ブチルパーオキシイソブチレート、ラウロイルパーオキサイドジクミルパーオキサイド、２，５−ジメチル−２，５−ジ（ｔ−ブチル−パーオキシ）ヘキサン、２，５−ジメチル−２，５−ジ（ｔ−ブチル−パーオキシ）ヘキシン−３、ジ−ｔ−ブチルパーオキサイド、１，３−ビス（ｔ−ブチル−パーオキシイソプロピル）ベンゼン、ｔ−ブチルパーアセテート、ｔ−ブチルパーオキシ−２−エチルヘキサノエート、ｔ−ブチルパーオキシイソブチレート、ｔ−ブチルパーオキシベンゾエート、２，５−ジ（パーオキシベンゾエート）ヘキシル−３、ジ−ｔ−ブチルジパーオキシフタレート、２，５−ジメチル−２，５−ジ（ベンゾイルパーオキシ）ヘキサン、ｔ−ブチルパーオキシマレエート、及びｔ−ブチルパーオキシイソプロピルカーボネートからなる群より選択される少なくとも１つのフリーラジカル開始剤（ｉｉｉ）；２，２−ジメチルヘキサン酸、２−エチル−２，５−ジメチルヘキサン酸、２，２−ジメチルオクタン酸、及び２−エチル−２，１１−ジメチルドデカン酸からなる群より選択される少なくとも１つの有機カルボン酸（ｉｖ）；及び置換フェノール及び置換ポリフェノールからなる群より選択される少なくとも１つの酸化防止剤（ｖ）を含有する。
【０１１６】
本発明の１つの実施形態では、任意選択的に担体ポリマー（ｖｉ）を、より具体的には固体として用いることが可能であり、それはポリオレフィン（ｉ）と適合性を有するものでなければならない。「適合性」とは、担体ポリマーがオレフィン系不飽和［１，３，２］−ジオキサシリナン（ｉｉ）と容易に反応せず、ポリオレフィン（ｉ）の融解温度において、ポリオレフィン（ｉ）に分散性又は溶解性であることを意味する。適切な担体ポリマーの例は非吸湿性物質、即ち水分の吸収性が比較的少なく、オレフィン系不飽和［１，３，２］−ジオキサシリナン（ｉｉ）の早期の加水分解及び縮合の可能性を最小限にするものである。いずれにせよ、この任意選択的な担体ポリマー（ｖｉ）は、実質的に水を含んではならない。一般に、本発明の担体ポリマーはパウダー状、粒状、又はペレット状の粒子である。本発明の別の実施形態によれば、粒子はペレット状である。
【０１１７】
担体ポリマー（ｖｉ）は、上述したようにオレフィン系不飽和［１，３，２］−ジオキサシリナン（ｉｉ）を物理的に取り込む一方で、その粒子状及び固体状の特性を維持することができなければならない。担体ポリマー（ｖｉ）に適した３つの類は、多孔性のスポンジ様担体ポリマー、膨潤性担体ポリマー、及びカプセル化物である。
【０１１８】
多孔性ポリマーは、細孔の中にオレフィン系不飽和［１，３，２］−ジオキサシリナン（ｉｉ）を取り込むことができる。オレフィン系不飽和［１，３，２］−ジオキサシリナン（ｉｉ）を取り込むのに適した多孔性のスポンジ様担体ポリマーは、例えば、種々の高密度及び低密度ポリエチレン及びポリプロピレンから調製可能である。ある実施形態によれば、担体ポリマーはエチレン酢酸ビニル（ＥＶＡ）コポリマー、高密度ポリエチレン、低密度ポリエチレン、又は直鎖状低密度ポリエチレンであることができる。多孔性ポリマーの細孔容積は、比較的大量のオレフィン系不飽和［１，３，２］−ジオキサシリナンを保持するのに十分なだけ大きい。細孔容積は一般に、多孔性ポリマーの約１０から約９０パーセントである。本発明の別の実施形態によれば、細孔容積は約３０から約９０パーセントである。細孔の断面は一般に約０．１から約０．５μｍの範囲にあり、細孔室の大きさは一般に約１から約３０μｍの範囲にある。これらの多孔性ポリマーは、その重量の約０．５から約３倍のシランを取り込むことができる。多孔性ポリマーはパウダー状、粒状、又はペレット状で、担体ポリマー（ｖｉ）として用いることができる。適切な多孔性ポリマーは、市販されている。
【０１１９】
膨潤性ポリマーは、オレフィン系不飽和［１，３，２］−ジオキサシリナン（ｉｉ）によって膨潤することによって、オレフィン系不飽和［１，３，２］−ジオキサシリナン（ｉｉ）を取り込むことができる。担体ポリマー（ｖｉ）はまた、シラン（ｉｉｉ）によって、そして任意選択的には過酸化物、加水分解及び縮合触媒、安定化剤、及びその他の添加剤がオレフィン系不飽和［１，３，２］−ジオキサシリナン（ｉｉ）に混合又は溶解されて液体混合物を形成可能である場合には、それらによって容易に膨潤されるポリマーから選択することもできる。この目的に適した１つのポリマーはＥＶＡ、特に約１８から約４５重量パーセントの範囲の高い酢酸ビニル含量を有するＥＶＡである。このような膨潤性担体ポリマー、粒状、パウダー状、ペレット状、又は他の固体形状で使用可能である。本発明の別の実施形態によれば、担体ポリマー（ｖｉ）は、湿潤又は粘着状にならずに吸収可能なオレフィン系不飽和［１，３，２］−ジオキサシリナン（ｉｉ）の量が、担体ポリマー（ｖｉ）の重量を基準として、最低でも約１０重量パーセントであるように選択されるべきである。
【０１２０】
実際的には、約２０パーセントのオレフィン系不飽和［１，３，２］−ジオキサシリナンを含有する適切な膨潤ペレットを、２６％の酢酸ビニルモノマーから作成されたＥＶＡから調製可能であることが見出されている。ポリエチレンは一般に、膨潤性担体ポリマーとしては適していないが、これは十分に多量のシランを容易には吸収しないからである。
【０１２１】
１つの実施形態では、用いられる担体ポリマー（ｖｉ）は何れも、ここで使用されるポリオレフィン（ｉ）と異なりうるものであることが理解されよう。
【０１２２】
担体ポリマー（ｖｉ）の３番目の類は、カプセル化物である。オレフィン系不飽和［１，３，２］−ジオキサシリナンはカプセル化、即ち熱可塑性ポリマーカプセル中に収容される。本発明においてカプセル化剤として有用なポリマーは、ポリオレフィンである。適切なポリオレフィンは、２から６の炭素原子を有するアルファオレフィンのホモポリマー、又は２つのアルファオレフィンのコポリマーの何れかであることができる。例えば、担体ポリマー（ｖｉ）中にオレフィン系不飽和［１，３，２］−ジオキサシリナン（ｉｉ）をカプセル化すると、適切な固体形状のオレフィン系不飽和［１，３，２］−ジオキサシリナン（ｉｉ）が生成される。
【０１２３】
担体ポリマー（ｖｉ）の量は通常、所望とする量のオレフィン系不飽和［１，３，２］−ジオキサシリナン（ｉｉ）、及び任意選択的に１又はより多くの他の添加剤を乾燥した、取り扱い容易な形態で含有するために必要最小限であるように選択される。
【０１２４】
一般に、本発明のプロセスにおける、オレフィン系不飽和［１，３，２］−ジオキサシリナン（ｉｉ）単独での、或いは他の液状の添加剤を伴っての、担体ポリマー（ｖｉ）中への吸収は、担体ポリマー（ｖｉ）、シラン（ｉｉ）、及び任意選択で他の添加剤を一緒にして、回転混合することによって達成される。回転混合は、例えば円錐混合機で達成可能である。添加剤の全部が液体でない場合には、固体成分は最初にオレフィン系不飽和［１，３，２］−ジオキサシリナン（ｉｉ）中に溶解しなければならない。この混合は、閉鎖系中で窒素、二酸化炭素、又は乾燥空気のブランケットの下で行われ、オレフィン系不飽和［１，３，２］−ジオキサシリナン（ｉｉ）が実質的に水を含有しない状態を維持し、液状成分の蒸発を最小限にする。任意選択的に、混合の間に熱を加えることができる。混合が行われる容器は、オレフィン系不飽和［１，３，２］−ジオキサシリナン（ｉｉ）及び他の添加剤と非反応性でなければならない。担体ポリマー（ｖｉ）中へのオレフィン系不飽和［１，３，２］−ジオキサシリナン（ｉｉ）及び他の液状添加剤の吸収は、オレフィン系不飽和［１，３，２］−ジオキサシリナン（ｉｉ）を混合又は配合装置中に供給するのに先立って行われる。オレフィン系不飽和［１，３，２］−ジオキサシリナン（ｉｉ）と共に担体ポリマー（ｖｉ）中に吸収される添加剤は、例えば担体ポリマー（ｖｉ）の約０．５から約５０重量パーセント、別の実施形態では約０．５から約１０重量パーセント、そしてさらに別の実施形態では担体ポリマー（ｖｉ）の重量を基準として約１．０から約２．５重量パーセント、並びにこれらの間にある全ての範囲で取り込まれることができる。
【０１２５】
本発明のプロセスは、どのような適切な装置を用いても実行可能である。本発明のある実施形態によれば、このプロセスは、ポリオレフィン（ｉ）と、本発明のオレフィン系不飽和［１，３，２］−ジオキサシリナンを含む固体担体ポリマー（ｖｉ）が機械的な仕事、例えば混練や捏和を受ける条件において実行される。従ってこのプロセスは、例えば押出機中で行うことができる。こうした装置を用いて架橋ポリオレフィンを生成することについては米国特許第５１１２９１９号に詳述されており、その内容はここで参照することによって本明細書に全体的に取り入れられる。一般的な押出機は、一軸又は二軸の型式である。使用可能な他の装置には、Ｂｕｓｓ社の共混練機やバンバリーミキサーが含まれる。グラフト化反応を行い、次いで架橋や物品の製造を行うまでの期間、少なくとも１つの［１，３，２］−ジオキサシリナン環構造を含むポリオレフィンを貯蔵する場合には、こうした混練装置の方が押出機よりも恐らく好ましい。
【０１２６】
上述したポリオレフィン（ｉ）及び担体ポリマー（ｖｉ）は、上述した如きオレフィン系不飽和［１，３，２］−ジオキサシリナンと、溶融状態で反応される。
【０１２７】
フリーラジカル開始剤（ｉｉｉ）は、グラフト化反応を開始するために、ポリオレフィン（ｉ）中へと取り込まれる。
【０１２８】
かくして生成された、少なくとも１つの［１，３，２］−ジオキサシリナン環構造を含むポリオレフィンを、任意選択的に昇温において、水分に曝露すると、加水分解反応と縮合反応の組み合わせを通じて、少なくとも１つの［１，３，２］−ジオキサシリナン環構造を含むポリオレフィンの架橋が誘発される。架橋を生じさせるには、通常は大気中の水分で十分であるが、人工的に水分添加した雰囲気を用いることにより、又は液体の水に浸漬することにより、架橋速度を増大させることが可能である。また、少なくとも１つの［１，３，２］−ジオキサシリナン環構造を含むポリオレフィン組成物を、熱と水分の組み合わせに対して曝露すると、架橋反応が促進される。架橋は、約５０℃を超える温度によって影響されるであろう。別の実施形態によれば、架橋は、組成物を約８５℃の温度と約５０％から約９０％の相対湿度に対して、１００時間まで、より具体的には約３０秒から約６時間、さらにより具体的には約３０秒から約４時間にわたって曝露することによって行われる。上記した温度は、ここに記述する架橋反応（ＩＩＩ）の何れにおいても使用可能であることが理解されよう。ここでの反応（ＩＩＩ）の何れにおいても、水分に曝露するのに適当な、少なくとも１つの［１，３，２］−ジオキサシリナン環構造を含むポリオレフィンのどのような量も使用可能であるが、１つの非限定的な実施形態においては、反応（ＩＩＩ）において少なくとも１つの［１，３，２］−ジオキサシリナン環構造を含むポリオレフィンの量は、反応（ＩＩＩ）の反応混合物の約２５重量パーセントから約１００重量パーセント、より具体的には約５０重量パーセントから約９５重量パーセントでありうる。水分量は、反応（ＩＩＩ）の反応混合物の約０．０１重量パーセントから約５重量パーセント、より具体的には約０．１重量パーセントから約２．０重量パーセントである。
【０１２９】
代替的に、本発明の架橋性ポリマーは、架橋して製品を製造するのに先立ち、幾らかの時間にわたって貯蔵することが望ましい場合があり、その場合には、少なくとも１つの［１，３，２］−ジオキサシリナン環構造を含むポリオレフィンを生成する間に加水分解及び縮合触媒（ｉｖ）を添加してはならない。その代わり、有機カルボン酸加水分解及び縮合触媒（ｉｖ）は、少なくとも１つの［１，３，２］−ジオキサシリナン環構造を含むポリオレフィンと、架橋反応工程において混合されねばならない。
【０１３０】
ここでの１つの実施形態では、ここで記載し及び／又は作成した少なくとも１つの［１，３，２］−ジオキサシリナン環構造を含むポリオレフィンと、加水分解及び縮合触媒として使用される少なくとも１つの有機カルボン酸を含有する、シラン架橋性ポリオレフィン組成物が提供される。
【０１３１】
シラン架橋ポリオレフィンを適用可能な幾つかの用途は、パイプ、発泡体、ワイヤーやケーブルの絶縁体、家庭用水道管路、海底油田及び天然ガス配管、並びに化学物質、スラリー、汚水などの搬送に用いられる組成物としてのものである。
【実施例】
【０１３２】
以下の非限定的な実施例は、本発明をさらに例示する。
実施例１  シランの調製
【０１３３】
シランＡが以下の方法により調製された：６３３．８グラム（３．３３モル）のビニルトリエトキシシラン（Ｓｉｌｑｕｅｓｔ（登録商標）Ａ−１５１、ＧＥシリコーンから入手可能）、４．７グラムのスルホン化イオン交換樹脂（ＰｕｒｏｌｉｔｅＣＴ−２７５触媒、ピュロライト社から入手可能）、及び３００．０グラム（３．３３モル）の２−メチル−１，３−プロパンジオール（シグマ−アルドリッチケミカル社から入手可能）を、５段のオルダーショウ型蒸留塔と、ショートパス蒸留ヘッドと、追加のファネルとを備えた、３Ｌの丸底フラスコに添加した。フラスコの内容物を約６０ｍｍＨｇの真空下に約４０℃に加熱した。真空度をゆっくりと増大させて、エタノールの一定の蒸留を維持した。高真空と、約６０℃のポット温度が得られるまで蒸留を継続した。次いでこの物質を約１２時間にわたって放冷し、濾過して約５３６．０ｇのシランＡを得た。
【０１３４】
シランＡは、磁場強度１４．１テスラ；１Ｈの共鳴周波数６００ＭＨｚで作動するブルカー社のＡＶＡＮＣＥ６００分光計により、核磁気共鳴（ＮＭＲ）分光法で分析した。サンプルを１０ｍｍのＮＭＲチューブに入れ、０．１ＭのＣｒ（ＡｃＡｃ）３／ＣＤＣｌ３で希釈して０．０５Ｍの最終濃度とした。４５度のパルス幅と３０％のデューティサイクル（１３Ｃ：遅れ時間５ｓ、ＡＱ（取り込み時間）１．６５ｓ；２９Ｓｉ：遅延時間１０ｓ、ＡＱ（取り込み時間）１．４２ｓ）で、逆ゲーテッドデカップリングパルスシーケンスを用いた。サンプルの１３Ｃ  ＮＭＲ分析は、Ｓｉに結合している有機官能基の主たるシグナルが、ビニルトリアルコキシシランに関連していることを示した。アルコキシ基は主に２−メチル−１，３−プロパンジオールであり、２つのＳｉ原子を架橋しているか、同じＳｉ原子に結合して環を形成しているか、又は一端で１つのＳｉ原子に結合し他端が自由端であるかの何れかであることが見出された。１３Ｃ  ＮＭＲのケミカルシフトの割り当ては、δ１３６．９−１３４．１ｐｐｍ、強度１．００、Ｃ＝Ｃ炭素；δ１２９．１４−１２９．２７ｐｐｍ、強度１．００、Ｃ＝Ｃ炭素；δ７０．０２−６９．８５ｐｐｍ、強度１．２４、同じケイ素原子に結合した環形状の−ＯＣＨ２炭素（２つ）；δ６４．８５−６４．８５、強度、−ＣＨ２ＯＨの炭素；δ６２．９２−６１．６４、強度２．５５、同じケイ素原子に結合した架橋形状の−ＯＣＨ２炭素（２つ）である。この生成物のＦＴＩＲスペクトル主たるピークは、ＯＨの伸張による３３６１ｃｍ−１（ブロード）；Ｃ＝Ｃの伸張による１６００ｃｍ−１；ＣＯＨ及びＣＯＳｉの伸張による１０８８及び１０４４ｃｍ−１を示した。ＧＰＣは、７７０のＭｎで単一のブロードなピークを有していた。ＧＣ／ＭＳは９４のｍ／ｅ（２−メチル−１，３−プロパンジオール）及び２−ビニル−５−メチル−［１，３，２］−ジオキサシリナン環構造の一部にあり−ＯＣＨ２ＣＨ（ＣＨ３）ＣＨ２Ｏ−架橋基を介して一緒に結合している２つのケイ素原子を含む化合物について３７４のｍ／ｅにピークを有していた。
実施例２〜５、比較例Ａ
【０１３５】
表１は、検討のために用いた出発物質を説明している。別様に特定しない限り、全ての物質は入手したままで使用した。
【０１３６】
【表１】
0006740128.tif 000027
【０１３７】
架橋ポリエチレン（ＸＬＰＥ）の調製は、シラングラフト化ポリエチレンを合成し、続いて水の存在下、９５℃の温度で４時間にわたり、シラングラフト化ポリエチレンを硬化することからなる。
シラングラフト化ポリエチレンの合成
【０１３８】
シラングラフト化ポリエチレンの合成は、多くの場合にシランカクテルと呼ばれるグラフト性シラン組成物を調製し、続いてシランカクテルをポリエチレンと反応させることからなる。全ての化学品は、入手したまま使用した。
【０１３９】
グラフト性シラン組成物は、成分を雰囲気温度で混合することによって調製した。この組成物を表２に示す。
【０１４０】
【表２】
0006740128.tif 000028
【０１４１】
ポリエチレンは使用前に、８０℃の温度で４時間にわたり、熱風炉中で乾燥した。乾燥器で乾燥したビーカー中で、窒素下にビニルシラン、過酸化物、酸化防止剤、及び触媒を室温で撹拌して、均一な溶液を作成した（グラフト性シラン組成物）。乾燥したポリエチレン（２００グラム）とグラフト性シラン組成物（４グラム）をガラスビンに取り、２本ロールミルを用いて一晩、ビンを連続的に回転させて十分にブレンドした。
【０１４２】
グラフト性シラン組成物（シランカクテル）でコーティングしたポリエチレン粒状物は次いで、所定の温度プロファイルでＤＳＭ社の小型押出機により処理して、シラングラフト化ポリエチレンを生成した。高温での押し出しプロセスにおいて、シラン分子のビニル二重結合は、ポリエチレンと過酸化物からのフリーラジカルが反応した後に生成したポリエチレンフリーラジカルと反応する。
【０１４３】
小型押出機の供給領域、混合領域、及びダイヘッド領域の温度プロファイルは、それぞれ１９０℃、２１０℃、及び２１０℃であった。この小型押出機は、ダイヘッドに取り付けられた再循環弁を有している。再循環弁が開放されていると、溶融ポリマーは強制的に、供給領域に接続された加熱チャンネルを通過させられる。再循環弁を所定時間開放することにより、溶融ポリマーを小型押出機の供給領域とダイヘッド領域の間で循環させることができる。かくして、再循環弁を所定の時間間隔で開放することにより、ダイヘッド領域からの溶融ポリマーを供給領域へと再循環させて、混合及び反応時間を長くすることが可能である。シランカクテルでコーティングされたポリエチレン粒状物の供給時間とグラフト反応時間は、それぞれ４５秒と１分であった。所望量の混合及び反応が達成されたなら、再循環弁を閉じて、溶融ポリマーをダイから単一のストランドとして押し出させることが可能である。小型押出機からのポリマー溶融物を集めて、溶融ポリマーをダンベル（ドッグボーン）形の射出金型に移送するために、小型押出機の移送装置が使用される。移送装置と射出金型はそれぞれ、２１０℃と６０℃の温度に設定された。
架橋ポリエチレンの合成
【０１４４】
架橋ポリエチレン（ＸＬＰＥ）の合成を以下に説明する：小型押出機から得た、シラングラフト化ポリエチレンのＩＳＯ５２７−２−５Ａ形状のダンベル形の試験片を９５℃の温度で４時間、温水バス中に置いて硬化し、ＸＬＰＥを生成した。
機械的特性の測定−引張試験
【０１４５】
硬化後、ダンベル形（ＩＳＯ  ５２７−２−５Ａ）の試験片を試験に先立ち、２１℃の温度と５０％の湿度で一晩放置した。引張試験は、５ｋＮのロードセルを装着したインストロン社の引張試験機を用いて実施した。可動クランプの変位速度は、２インチ（約５０ミリメートル）／分に設定した。報告されたデータは、６回繰り返した測定の平均値である。
架橋密度の測定−ゲル含有量
【０１４６】
ＸＬＰＥ試験片のゲル含有量は、ソックスレー試験機を用いて１８時間にわたり９５℃の温度で、ＡＳＴＭ  Ｄ２７６５に記載の手順に従って行った。試験片の非架橋部分を抽出するのに用いた溶媒は、デカリンであった。報告されたデータは、３回繰り返した測定の平均値である。
【０１４７】
架橋ポリエチレンの分析結果を表３に示す。
【表３】
0006740128.tif 000029
ＸＬＰＥ−１は、実施例２のグラフト性シラン組成物を用いて作成した架橋ポリエチレンである。ＸＬＰＥ−２は、実施例３のグラフト性シラン組成物を用いて作成した架橋ポリエチレンである。
【０１４８】
表３から得たデータは、全てのＸＬＰＥが、純粋なポリエチレン試験片と比較して、高いヤング率と、高い引張降伏応力と、高い降伏点エネルギーと、低い破断伸びを有することを示している。最も少ない量の触媒を含有しているシラングラフト化ＸＬＰＥ−１は、他方のＸＬＰＥ−２と比較して、比較的低い度合いの硬化及び機械的特性を示した。ポリエチレンとグラフト性シラン組成物との重量比率は、１００グラムのポリエチレン当たりに２グラムのグラフト性シラン組成物となるように維持した。かくして、１００グラムのポリエチレン当たりのビニル基の当初濃度は、実質例３のグラフト性シラン組成物とブレンドしたポリエチレンについて高かった。
【０１４９】
一般に、本発明のオレフィン系不飽和［１，３，２］−ジオキサシリナンは、架橋されていないポリエチレンと比較して、より改善された性能を示し、揮発性有機化合物の量の減少を通じて相当の利点をもたらし、またスズ化合物を含まない。
実施例６〜２５、比較例Ｂ〜Ｄ
【０１５０】
シラングラフト化ポリエチレンの合成は、シランカクテルの調製と、続いてのシランカクテルとポリエチレンとの反応からなっている。全ての化学物質は、入手したままで使用した。ポリエチレンは使用前に、８０℃の温度で４時間にわたり、熱風炉中で乾燥した。乾燥器で乾燥した４０ｍＬのバイアル中で、窒素下にビニルシラン、過酸化物、酸化防止剤、及び触媒を５０℃の温度で撹拌して、均一な溶液を作成した（グラフト性シラン組成物、即ちシランカクテル）。グラフト性シラン組成物の組成を表４に示す。
【０１５１】
【表４】
0006740128.tif 000030
【０１５２】
乾燥したポリエチレンとシランカクテルをガラスビンに９８：２重量パーセントの比率で取り、２本ロールミルを用いて一晩、ビンを連続的に回転させて十分にブレンドした。シランカクテルでコーティングしたポリエチレン粒状物は次いで、所定の温度プロファイルでＤＳＭ社の小型押出機により処理して、シラングラフト化ポリエチレンを生成した。高温での押し出しプロセスにおいて、シラン分子のビニル二重結合は、ポリエチレンと過酸化物からのフリーラジカルが反応した後に生成したポリエチレンフリーラジカルと反応する。
【０１５３】
小型押出機の供給領域、混合領域、及びダイヘッド領域の温度プロファイルは、使用した過酸化物がジクミルパーオキサイド並びに１，１−ビス（ｔｅｒｔ−ブチルパーオキシ）−３，３，５−トリメチルシクロヘキサンである場合のそれぞれについて、２１５℃、２２０℃、及び２２０℃、並びに１７０℃、１７０℃、及び１７５℃であった。この小型押出機は、ダイヘッドに取り付けられた再循環弁を有している。再循環弁が開放されていると、溶融ポリマーは強制的に、供給領域に接続された加熱チャンネルを通過させられる。再循環弁を所定時間開放することにより、溶融ポリマーを小型押出機の供給領域とダイヘッド領域の間で循環させることができる。
【０１５４】
かくして、再循環弁を所定の時間間隔で開放することにより、ダイヘッド領域からの溶融ポリマーを供給領域へと再循環させて、混合及び反応時間を長くすることが可能である。シランカクテルでコーティングされたポリエチレン粒状物の供給時間とグラフト反応時間は、それぞれ４５秒と１分であった。所望量の混合及び反応が達成されたなら、再循環弁を閉じて、溶融ポリマーをダイから単一のストランドとして押し出させることが可能である。小型押出機からのポリマー溶融物を集めて、溶融ポリマーをダンベル（ドッグボーン）形の射出金型に移送するために、小型押出機の移送装置が使用される。ジクミルパーオキサイド並びに１，１−ビス（ｔｅｒｔ−ブチルパーオキシ）−３，３，５−トリメチルシクロヘキサンが過酸化物として用いられる場合のそれぞれについて、移送装置は２２０℃と１７５℃の温度に設定された。射出金型は６０℃の温度に設定された。架橋ポリエチレン（ＸＬＰＥ）の合成を以下に説明する：小型押出機から得た、シラングラフト化ポリエチレンのＩＳＯ５２７−２−５Ａ形状のダンベル形の試験片を９５℃の温度で４時間、温水バス中に置いて硬化し、ＸＬＰＥを生成した。
機械的特性の測定−引張試験
【０１５５】
硬化後、ダンベル形（ＩＳＯ  ５２７−２−５Ａ）の試験片を試験に先立ち、２１℃の温度と５０％の湿度で一晩放置した。引張試験は、５ｋＮのロードセルを装着したインストロン社の引張試験機を用いて実施した。可動クランプの変位速度は、０．２インチ（約５ミリメートル）／分に設定した。報告されたデータは、６回繰り返した測定の平均値である。
架橋密度の測定−ゲル含有量
【０１５６】
ＸＬＰＥ試験片のゲル含有量は、ソックスレー試験機を用いて１８時間にわたり１４２℃の温度で、ＡＳＴＭ  Ｄ２７６５に記載の手順に従って行った。試験片の非架橋部分を抽出するのに用いた溶媒は、ｐ−キシレンであった。報告されたデータは、３回繰り返した測定の平均値である。
【０１５７】
架橋ポリエチレンの分析結果を表５に示す。
【０１５８】
【表５】
0006740128.tif 000031
【０１５９】
表５に示されたデータは、ＴＭＣＨ（トリメチルシクロヘキサン）過酸化物を用いて生成されたＸＬＰＥが、ＤＩＣＵＰ（ジクミルパーオキサイド）を用いて生成されたＸＬＰＥよりも高い弾性率及び降伏応力を有し、より低い破断伸びを有することを示している。これはＴＭＣＨがジ−パーオキサイドであるのに対し、ＤＩＣＵＰがモノ−パーオキサイドであるという事実のためである。かくしてＴＭＣＨを用いて生成されるＸＬＰＥの場合には、ＤＩＣＵＰを用いて生成されるＸＬＰＥの場合と比較して、ポリエチレンに対してビニルシランをグラフトするために利用可能なフリーラジカルの合計数が多くなる。
【０１６０】
二塩基酸（ＡＤＡ）及び三塩基酸（ＡＣＡ）を含むグラフト性シラン組成物（シランカクテル）から得られるＸＬＰＥの弾性率及びゲル含有量は、一塩基酸であるＶＡ−１０（ネオデカン酸）から得られるＸＬＰＥのそれらに近い。ＡＤＡ及びＡＣＡの融点は１５１℃及び１９０℃であり、温水バスの硬化温度（９５℃）よりも十分に高かった。従ってこれらの酸触媒は温水バスでの硬化プロセス中、固体のままであり、物質のバルク容積内へと水分が拡散するのを妨げる。加えて、これらの固体酸のプロトン解離速度は、ＤＥＡやＤＭＢＡのような液体酸と比較して低いであろう。ＶＡ−１０は液体酸であり、小さな解離定数を有してよい。
【０１６１】
表５のデータは、本発明の架橋ポリエチレンが、未処理のポリエチレンに対して、硬化特性において相当の改善を示したことを例証している。またこのシランは硬化に際して有機化合物を揮発させなかった。というのは、架橋による副生物である２−メチル−１，３−プロパンジオールは、架橋したポリエチレンマトリクスに溶解する液体成分だからである。少なくとも１つの［１，３，２］−ジオキサシリナン環構造を含むポリオレフィンは、ジブチルスズジラウレートのようなスズ触媒で硬化した場合、硬化特性が幾らか良好ではあったが、本発明の組成物はスズ化合物を含まない。
【０１６２】
本発明を幾つもの例示的な実施形態を参照して説明してきたが、当業者は、本発明の範囲から逸脱することなく、種々の変更を行うことが可能であり、その要素を等価物で置き換えることが可能であることを理解するであろう。加えて、本発明の本質的な範囲から逸脱することなしに、特定の状況や材料に適応するため、本発明の教示に対して多くの修正を行いうる。従って本発明は、本明細書に記載した特定の例示的な実施形態のいずれかに限定されることを意図したものではない。